(57)【要約】【課題】  本発明は、感度、基材密着性および解像度が良好で、高コントラストかつ色再現性に優れ、液晶表示装置等のブラックマトリックスやカラーフィルター形成用として好適に使用できるアルカリ可溶な感光性組成物を提供することを目的とする。【解決手段】  本発明は、着色剤（Ａ）とラジカル重合性物質（Ｂ）とラジカル開始剤（Ｃ）を含有する感光性組成物の製造方法において、着色剤（Ａ）とラジカル重合性物質（Ｂ）と圧縮性流体（Ｆ）との混合物（Ｘ）を体積膨張させて分散体（Ｙ）を得る工程と、分散体（Ｙ）とラジカル開始剤（Ｃ）を混合する工程を含み、ラジカル重合性物質（Ｂ）の重合物（ＢＰ）の含有量がラジカル重合性物質の全重量に基づいて５重量％以下であることを特徴とするアルカリ可溶なカラーフィルター形成用感光性組成物を用いる。【選択図】    図１
2016212347.tif 000002
【特許請求の範囲】
【請求項１】
着色剤（Ａ）とラジカル重合性物質（Ｂ）とラジカル開始剤（Ｃ）を含有する感光性組成物の製造方法において、着色剤（Ａ）とラジカル重合性物質（Ｂ）と圧縮性流体（Ｆ）との混合物（Ｘ）を体積膨張させて分散体（Ｙ）を得る工程と、分散体（Ｙ）とラジカル開始剤（Ｃ）を混合する工程を含み、ラジカル重合性物質（Ｂ）の重合物（ＢＰ）の含有量がラジカル重合性物質（Ｂ）の全重量に基づいて５重量％以下であることを特徴とするアルカリ可溶なカラーフィルター形成用感光性組成物の製造方法。
【請求項２】
ラジカル重合性物質（Ｂ）が分子内にエチレン性二重結合とカルボキシル基を有し重量平均分子量が１，５００〜２００，０００の重合性樹脂(Ｂ１)を含有する請求項１記載のカラーフィルター形成用感光性組成物の製造方法。
【請求項３】
ラジカル重合性物質（Ｂ）が重量平均分子量が１、５００未満の重合性モノマー（Ｂ３）を含有する請求項１または２記載のカラーフィルター形成用感光性組成物の製造方法。
【請求項４】
該感光性組成物中における着色剤の体積平均粒径が１ｎｍ〜４００ｎｍである請求項１〜３のいずれかに記載のカラーフィルター形成用感光性組成物の製造方法。
【請求項５】
さらに、酸発生剤（Ｄ）または塩基発生剤（Ｅ）を含有する請求項１〜４いずれかに記載のカラーフィルター形成用感光性組成物の製造方法。
【請求項６】
着色剤（Ａ）が、黒色顔料である請求項１〜５のいずれかに記載のカラーフィルター形成用感光性組成物の製造方法。
【請求項７】
請求項１〜６のいずれかに記載の製造方法で得られたカラーフィルター形成用感光性樹脂組成物の硬化物を用いたカラーフィルタ−。
【発明の詳細な説明】
【技術分野】
【０００１】
本発明は液晶表示装置等の液晶パネルに用いられるカラーフィルターを形成するための感光性組成物の製造方法、およびこの感光性組成物に関する。詳しくは、基材密着性および解像度が良好で、高コントラストかつ色再現性に優れるアルカリ可溶な感光性組成物の製造方法に関する。
【背景技術】
【０００２】
カラーフィルターは、液晶表示装置のカラー化に不可欠な部品である。カラーフィルターは、ガラスなどの透明基板上に赤色（Ｒ）、緑色（Ｇ）、青色（Ｂ）の着色画素が配置されている。さらに各着色画素の間には、コントラストの向上や液晶表示装置において対向基板上に設けられるＴＦＴ素子の光による誤作動防止のために、黒色の遮蔽部（ブラックマトリックス）が設けられるのが一般的である。
【０００３】
着色画素（Ｒ、Ｇ、Ｂ）ならびにブラックマトリックスを形成する方法としては、品質面で優れるフォトリソグラフィ法が一般的である。具体的には、感光性樹脂成分中に有機顔料、染料あるいは黒色顔料等の着色剤を均一に分散あるいは溶解した組成物を、基板上に塗布して乾燥した後、各色ごとに異なる所定のパターンを有するフォトマスクを介して露光を行う。次にこれをアルカリ現像液などで現像、加熱処理することにより画素パターンが得られる。この工程をブラックマトリックス、Ｒ、Ｇ、Ｂについて繰り返すことでカラーフィルターが形成される。
【０００４】
カラーフィルターのブラックマトリックスには、従来、寸法精度や信頼性に優れる金属クロム薄膜が用いられていた。しかし近年、環境問題、低反射化、低コスト化の観点から、樹脂中に黒色の着色剤を分散させた樹脂製のブラックマトリックスが使用されるようになった。これらの樹脂製ブラックマトリックスの黒色着色剤としてはカーボンブラックが最も一般的に使用されているが、金属クロム製に比べ、遮光性が低いという問題がある。
【０００５】
カラーフィルターの色再現性およびブラックマトリックスの遮光性を向上させるためには、樹脂中の着色剤の含有量を増加する方法があるが、この場合、着色剤の分散が困難になり、パターン形成性すなわち解像度が悪化するという問題が発生していた（例えば特許文献１）。このため着色剤の分散性および分散安定性が良好であって、解像度の高い材料が望まれていた。
【先行技術文献】
【特許文献】
【０００６】
【特許文献１】特開２０１３―２１８３４７号公報
【発明の概要】
【発明が解決しようとする課題】
【０００７】
本発明は、以上のような課題に鑑みてなされたものであり、本発明の目的は、感度、基材密着性および解像度が良好で、高コントラストかつ色再現性に優れ、液晶表示装置等のブラックマトリックスやカラーフィルター形成用として好適に使用できるアルカリ可溶な感光性組成物を提供することにある。
【課題を解決するための手段】
【０００８】
本発明者らは、上記の目的を達成するべく検討を行った結果、本発明に到達した。
すなわち、本発明は、着色剤（Ａ）とラジカル重合性物質（Ｂ）とラジカル開始剤（Ｃ）を含有する感光性組成物の製造方法において、着色剤（Ａ）とラジカル重合性物質（Ｂ）と圧縮性流体（Ｆ）との混合物（Ｘ）を体積膨張させて分散体（Ｙ）を得る工程と、分散体（Ｙ）とラジカル開始剤（Ｃ）を混合する工程を含み、ラジカル重合性物質（Ｂ）の重合物（ＢＰ）の含有量がラジカル重合性物質（Ｂ）の全重量に基づいて５重量％以下であることを特徴とするアルカリ可溶なカラーフィルター形成用感光性組成物の製造方法；及びこの製造方法で得られることを特徴とするカラーフィルター形成用感光性樹脂組成物である。
【発明の効果】
【０００９】
本発明の感光性組成物の製造方法は、感度、基材密着性および解像度が良好で、高コントラストかつ色再現性に優れるカラーフィルターおよびブラックマトリックスを形成できるという効果を奏する。
【図面の簡単な説明】
【００１０】
【図１】図１は、本発明における、ラインブレンドによる混合方法での分散液の作製に用いる実験装置のフローチャートである。
【発明を実施するための形態】
【００１１】
本発明のカラーフィルター形成用感光性組成物の製造方法は、着色剤（Ａ）とラジカル重合性物質（Ｂ）とラジカル開始剤（Ｃ）を必須成分として含有し、以下の工程（１）および（２）を有することを特徴とする。
工程（１）：着色剤（Ａ）とラジカル重合性物質（Ｂ）と圧縮性流体（Ｆ）との混合物（Ｘ）を体積膨張させて分散体（Ｙ）を得る工程、
工程（２）：分散体（Ｙ）とラジカル開始剤（Ｃ）、必要によりラジカル重合性物質（Ｂ）を混合して均一化する工程。
【００１２】
以下に、本発明のカラーフィルター形成用感光性組成物の製造方法における工法（１）および（２）の具体的な実施の形態について、詳細に説明する。
【００１３】
本発明における工程（１）とは、着色剤（Ａ）とラジカル重合性物質（Ｂ）と圧縮性流体（Ｆ）との混合物（Ｘ）を体積膨張させて分散体（Ｙ）を得る工程である。
【００１４】
本発明に用いられる圧縮性流体（Ｆ）は、メタン、エチレン、代替フロン等でもよいが、安全性や取り扱いの容易さ等の点から、好ましくは二酸化炭素であり、更に好ましくは液体二酸化炭素、亜臨界二酸化炭素又は超臨界二酸化炭素が好ましい。なお、圧縮性流体とは、常温で常圧以上の圧力により圧縮されている流体のことを意味する。
【００１５】
本発明において混合物（Ｘ）は、少なくとも着色剤（Ａ）とラジカル重合性物質（Ｂ）と圧縮性流体（Ｆ）とから構成される。この混合物（Ｘ）において、着色剤（Ａ）は固体として存在し、この固体内部に圧縮性流体（Ｆ）を浸透させ、さらに着色剤内部で圧縮性流体を体積膨張させることで、着色剤（Ａ）を粉砕、解砕した結果、微細になった着色剤（Ａ）が均一に分散した分散体（Ｙ）が製造される。
【００１６】
また、超臨界二酸化炭素、亜臨界二酸化炭素、液体二酸化炭素などの圧縮性流体（Ｆ）と混合物を混合する際の圧力は、着色剤（Ａ）を圧縮性流体中に良好に分散させるために、好ましくは２ＭＰａ以上、より好ましくは４ＭＰａ以上であり、更に好ましくは６ＭＰａ以上であり、特に好ましくは８ＭＰａ以上である。設備コスト、運転コストの観点から、好ましくは４０ＭＰａ以下である。より好ましくは４〜３５ＭＰａ、更に好ましくは８〜３０ＭＰａ、特に好ましくは８．５〜２５ＭＰａである。
【００１７】
着色剤（Ａ）が混合物中で固体として存在しているならば、他に例えば分散剤等の添加剤や溶剤等の各種媒体が併用されてもかまわない。また、圧縮性流体（Ｆ）として二酸化炭素を用いる場合には、圧縮性流体（Ｆ）における二酸化炭素の純度は高いほうが望ましいが、一部気体が混入していてもかまわない。
【００１８】
圧縮性流体と他の物質で構成される混合物（Ｘ）における圧縮性流体（Ｆ）の重量分率は、混合物（Ｘ）が目的の温度、圧力であれば、いかなる比率であっても構わない。
このとき、圧縮性流体（Ｆ）の割合は混合物（Ｘ）の重量に基づいて１〜９９重量％であり、好ましくは５〜９０重量％、さらに好ましくは１０〜８０重量％、特に好ましくは１５〜７０重量％である。
【００１９】
混合物（Ｘ）における着色剤（Ａ）と圧縮性流体（Ｆ）の体積比率は、混合物（Ｘ）が目的の温度、圧力であれば、特に限定されない。
圧縮性流体（Ｆ）と混合物（Ｘ）との体積割合の（Ｆ）／（Ｘ）は、好ましくは０．２以上０．９以下、より好ましくは０．３以上０．８以下、特に好ましくは０．４以上０．７以下である。
【００２０】
本発明において、液体二酸化炭素とは、二酸化炭素の温度軸と圧力軸とで表す相図上において、二酸化炭素の三重点（温度＝−５７℃、圧力０．５ＭＰａ）と二酸化炭素の臨界点（温度＝３１℃、圧力＝７．４ＭＰａ）を通る気液境界線、臨界温度の等温線、及び固液境界線に囲まれた部分の温度・圧力条件である二酸化炭素を表し、超臨界二酸化炭素とは、臨界温度以上の温度・圧力条件である二酸化炭素を表す（ただし、圧力は、２成分以上の混合ガスの場合、全圧を表す）。媒体の溶解性、不活性性及び拡散性の観点から、例えば超臨界二酸化炭素、亜臨界二酸化炭素、又は液体二酸化炭素等が挙げられる。
【００２１】
混合物に使用できる溶剤としては、特に制限はないが、常温常圧で液体であり、例えばケトン溶剤（アセトン、メチルエチルケトン、メチルイソブチルケトン等）、エーテル溶剤（テトラヒドロフラン、ジエチルエーテル、エチレングリコールモノアルキルエーテル、プロピレングリコールモノアルキルエーテル、プロピレングリコールモノアルキルエーテルアセテート、環状エーテル等）、エステル溶剤（酢酸エステル、ピルビン酸エステル、２−ヒドロキシイソ酪酸エステル、乳酸エステル等）、アミド溶剤（ジメチルホルムアミド等）、アルコール溶剤（メタノール、エタノール、イソプロパノール、フッ素含有アルコール等）、芳香族炭化水素溶剤（トルエン、キシレン等）、及び脂肪族炭化水素溶剤（オクタン、デカン等）、水、及びこれらの混合物、並びに低分子化合物溶解液、及び高分子化合物溶解液等が挙げられる。
【００２２】
溶剤は混合物の体積膨張後、エバポレーターでの減圧等による任意の方法で除去してもよいし、溶剤を含有したまま使用してもよい。
【００２３】
混入できる気体としては、窒素、ヘリウム、アルゴン、空気等の不活性気体等が挙げられる。二酸化炭素と気体の合計中の二酸化炭素の重量分率は、好ましくは７０重量％以上、更に好ましくは８０重量％以上、とくに好ましくは９０重量％以上である。
【００２４】
混合物の体積膨張後の圧力としては、着色剤（Ａ）およびラジカル重合性物質（Ｂ）の気化、圧縮性流体等の凝固が発生しない条件であれば特に制限はないが、混合物の体積膨張前と体積膨張後の圧力差が２〜１００ＭＰａとなる条件とすることが好ましく、上記圧力差は更に好ましくは５〜３０ＭＰａ、特に好ましくは７〜２５ＭＰａである。
【００２５】
混合物（Ｘ）の作製は、バッチ式混合方式と連続式混合方式等で製造することが可能である。バッチ式混合方式としては耐圧容器内で行う方法等が、連続式混合方式等ではラインブレンド（インライン混合）方法が挙げられ、連続式混合方式であるラインブレンドにより連続的に行うことが、生産性の向上、品質の一定化、製造スペースの縮小化等の面から好ましい。
【００２６】
バッチ式混合方式に用いる装置の具体例として、耐圧釜のような混合機が挙げられ、バッチ式混合方式の場合、混合物の作製手順としては、固体原料を耐圧釜に仕込み、必要により加熱し、耐圧釜に備え付けたポンプ等の加圧手段により、所望の圧力に達するまで圧縮性流体を釜に導入する。その後、所定の時間、撹拌等により混合を行い、混合物取り出し用のノズルから混合物を高圧状態から所定の圧力又は大気中に一気に噴出させることで粒子を製造する。装置のミキサー部分の長さ及び配管径、ミキシング装置（エレメント）数に何ら限定はないが使用圧力に耐え得るものでなければならない。
【００２７】
バッチ式混合方式に用いる装置の出口には、前述の通り、混合物取り出し用のノズルを備えているのが好ましい。使用圧力に耐えうるものであれば特に制限はなく、混合物を高圧状態から所定圧力又は大気中に一気に噴出させることができるものが好ましい。
【００２８】
ラインブレンド方式の場合、固体原料及び必要に応じて媒体を混合した混合物（Ｘ）と圧縮性流体（Ｆ）を、それぞれポンプを用いてライン中を輸送し、混合物取り出し用のノズルから混合物を高圧状態から所定の圧力又は大気中に一気に噴出させることで粒子を製造する。装置のミキサー部分の長さ及び配管径、ミキシング装置（エレメント）数に何ら限定はないが使用圧力に耐え得るものでなければならない。
【００２９】
装置内の滞留時間は、混合が充分に行われるのであれば特に限定されないが、０．１〜１８００秒が好ましい。
【００３０】
ラインブレンド方式に用いる装置の具体例として、スタティックミキサー、インラインミキサー、ラモンドスーパーミキサー、スルザーミキサーのような静止型インライン混合機や、バイブミキサー、ターボミキサーのような撹拌型インライン混合機等が挙げられる。装置のミキサー部分の長さ及び配管径、ミキシング装置（エレメント）数に何ら限定はないが、目的圧力に耐え得るものでなければならない。
【００３１】
ラインブレンド方法に用いる装置の出口には、耐圧容器と同様の、スラリー取り出し用のノズルを備えているのが好ましい。
【００３２】
このようなラインブレンド方法に用いる装置について図面を用いて説明する。
図１は、本発明における、ラインブレンドによる混合方法での分散液の作製に用いる実験装置のフローチャートである。
【００３３】
混合物（Ｘ）と圧縮性流体としての液状又は超臨界状態の二酸化炭素の混合方法としては、まず、圧縮性流体を、二酸化炭素ボンベＢ１から二酸化炭素ポンプＰ２を通じてラインブレンドを行う装置内（スタティックミキサーＭ１）に導入し、二酸化炭素が液状又は超臨界状態となる圧力及び温度となるよう調整し、次いで混合物（Ｘ）を溶解槽Ｔ１から溶液ポンプＰ１を通じて液状又は超臨界状態の二酸化炭素に導入する方法が好ましい。
ラインブレンドを行う温度は、前記の耐圧容器を用いて混合する場合と同様である。また、装置内の滞留時間は、混合が充分行われるのであれば特に限定されないが、０．１〜１８００秒が好ましい。
次に、耐圧受け槽Ｔ２に通じるバルブＶ１を開くことによりラインブレンド後の混合物（Ｘ）を大気圧まで減圧膨張させ、圧縮性流体を気化させて除くことで、粒子が分散媒中に分散された分散液が得られる。
【００３４】
前述の２方式において、混合物（Ｘ）を体積膨張する際、効率よく粉砕、解砕力を得るためには、目的の圧力まで一気に減圧されることが好ましい。そのため、混合物（Ｘ）が調製される後、圧縮性流体（Ｆ）を除去し分散液（Ｌ）を得る場合は、一気に混合物を目的圧力まで減圧できる排圧弁を要する。また、混合物（Ｘ）が耐圧釜、又はライン中で調製されてから混合物（Ｘ）を目的の圧力に調製された別の受け容器へ移送する場合は、混合物（Ｘ）を移送できる口径のノズルと受け容器を同じ圧力に保つレギュレーターが必要である。ただし、後者の場合、受け容器の圧力を大気圧とするのであれば、レギュレーターは不要である
【００３５】
分散剤等の添加剤、溶剤を用いる場合、これらは着色剤（Ａ）と圧縮性流体（Ｆ）を混合する際に同時に混合されても良く、またあらかじめ着色剤（Ａ）又は圧縮性流体（Ｆ）と混合されていても構わない。更には固体原料と圧縮性流体の混合後、体積膨張までの工程で、加圧導入し、混合しても構わない。
【００３６】
カラーフィルター形成用感光性組成物の物性の観点から、感光性組成物中のラジカル重合性モノマー（Ｂ）の重合物（ＢＰ）の含有量は、ラジカル重合性モノマーの全重量に基づいて５重量％以下であり、好ましくは２重量％以下、さらに好ましくは１重量％以下である。
５重量％を超える場合、感光性組成物の基材密着性または解像度が低下する。従来の物理的な剪断を利用したサンドグラインダー、サンドミル等では重合物（ＢＰ）が生成しやすいため、圧縮性流体の体積膨張を利用して分散する方法が最適である。
【００３７】
重合物の含有量は、下記の計算式（１）〜（３）によって求めた値である。
その方法は、1Ｈ−ＮＭＲ法を用いて検出した着色剤の分散した組成物中のラジカル重合性基由来の信号の積分値（ｒ１）とラジカル重合性基以外の構造由来の信号の積分値（ｓ１）の比（ｒ１／ｓ１）と、着色剤を分散させず上記組成物と同一組成に配合したＮＭＲ測定用基準組成物中のラジカル重合性基由来の信号の積分値（ｒ２）と、ラジカル重合性基以外の構造由来の信号の積分値（ｓ２）の比（ｒ２／ｓ２）とを用い、着色剤を分散させることにより重合してしまったラジカル重合性基の割合（重合率）をまず計算式（１）にて求める。
次に、求められた重合率と、配合したラジカル重合性モノマーの全重量との積を求めることで重合物の重量を計算式（２）から得られる。
さらに、計算式（３）より重合物の含有量を求める。
【００３８】
以下に具体例を用いて説明する。
＜1Ｈ−ＮＭＲの測定条件＞
測定機器：ＡＶＡＮＣＥ３００（日本ブルカー株式会社製）
周波数：３００ＭＨｚ
重水素化溶媒：重水素化ジメチルスルホキシド
ここでの重水素化溶媒は、重水素化ジメチルスルホキシド、重水素化クロロホルム、重水素化トルエン、重水素化ジメチルホルムアミド等であり、試料を溶解させる溶媒を適宜選択できる。
【００３９】
＜重合物の重量の計算方法＞
ここでは、重合性物質としてスチレンを例に説明する。
着色剤を分散後のスチレンを1Ｈ−ＮＭＲ測定すると、ラジカル重合性基（ビニル基）由来の信号（ｒ１）は６．７ｐｐｍ付近に観測され、ラジカル重合性基以外の構造由来（芳香環）由来の信号（ｓ１）は７．３〜７．４ｐｐｍ付近に観測される。
同様に着色剤を分散させていないスチレンを1Ｈ−ＮＭＲ測定し、ラジカル重合性基（ビニル基）由来の信号（ｒ２）及びラジカル重合性基以外の構造（芳香環）由来の信号（ｓ２）を観測すると、重合率は下式〔１〕により算出される。
重合率（％）＝｛１−（ｒ１／ｓ１）／（ｒ２／ｓ２）｝×１００    〔１〕
【００４０】
ただし、
ｒ１：分散処理前の６．７ｐｐｍ付近のビニル基由来の信号の積分値
ｓ１：分散処理前の７．３〜７．４ｐｐｍ付近の芳香族由来の信号の積分値
ｒ２：分散処理後の６．７ｐｐｍ付近のビニル基由来の信号の積分値
ｓ２：分散処理後の７．３〜７．４ｐｐｍ付近の芳香族由来の信号の積分値
である。
【００４１】
次に、重合物の重量は下式〔２〕により算出される。
重合物の重量＝配合したラジカル重合性物質の全重量×重合率（％）／１００  〔２〕
【００４２】
最後に、重合物の含有率（重量％）は下式〔３〕により算出される。
重合物の含有率（重量％）＝重合物の重量／ラジカル重合性物質の全重量      〔３〕
【００４３】
本発明における分散体を用いることで、カラーフィルター形成用感光性組成物における重合物の含有量も低減することができ、解像度と高コントラスト性・色再現性を両立したハードコート用活性エネルギー線硬化性樹脂組成物を得ることができる。
【００４４】
本発明における工程（２）とは、工程（１）で得られた分散体（Ｙ）とラジカル開始剤（Ｃ）と、必要によりラジカル重合性物質（Ｂ）などその他の成分とを混合して均一化する工程である。
【００４５】
均一化は、三本ロールミル、二本ロールミル、サンドミル、ニーダー、ディゾルバー、ハイスピードミキサー、ホモミキサー、アトライター等の各種分散装置を用いて行うことができる。混合温度は通常１０℃〜４０℃、好ましくは１５℃〜３０℃である。
【００４６】
次に、本発明の製造方法で使用する成分である、着色剤（Ａ）、ラジカル重合性物質  （Ｂ）およびラジカル開始剤（Ｃ）について順に説明する。
【００４７】
本発明における着色剤（Ａ）としては、有機顔料及び無機顔料等の顔料、ならびに染料等が使用できる。
【００４８】
有機顔料としては、β−ナフトール系、β−オキシナフトエ酸系アニリド系、アセト酢酸アニリド系、ピラゾロン系等の溶性アゾ顔料、β−ナフトール系、β−オキシナフトエ酸系、β−オキシナフトエ酸系アニリド系、アセト酢酸アニリド系モノアゾ、アセト酢酸アニリド系ジスアゾ、ピラゾロン系等の不溶性アゾ顔料、銅フタロシニンブルー、ハロゲン化銅フタロシアニンブルー、スルホン化銅フタロシアニンブルー、金属フリーフタロシアニン等のフタロシアニン系顔料、イソシンドリノン系、キナクリドン系、ジオキサンジン系、ペリノン系及びペリレン系等の多環式又は複素環式化合物が挙げられ、例えば、カラーインデックス（Ｃ．Ｉ．；Ｔｈｅ  Ｓｏｃｉｅｔｙ  ｏｆ  Ｄｙｅｒｓａｎｄ  Ｃｏｌｏｕｒｉｓｔｓ社発行) においてピグメント（Ｐｉｇｍｅｎｔ）に分類されている化合物、具体的には、下記のようなカラーインデックス（Ｃ．Ｉ．）番号が付されているものを挙げることができる。
【００４９】
Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー６０、Ｃ．Ｉ．ピグメントイエロー６１、Ｃ．Ｉ．ピグメントイエロー６５、Ｃ．Ｉ．ピグメントイエロー７１、Ｃ．Ｉ．ピグメントイエロー７３、Ｃ．Ｉ．ピグメントイエロー７４、Ｃ．Ｉ．ピグメントイエロー８１、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１００、Ｃ．Ｉ．ピグメントイエロー１０１、Ｃ．Ｉ．ピグメントイエロー１０４、Ｃ．Ｉ．ピグメントイエロー１０６、Ｃ．Ｉ．ピグメントイエロー１０８、Ｃ．Ｉ．ピグメントイエロー１０９、C.I.ピグメントイエロー１１０、Ｃ．Ｉ．ピグメントイエロー１１３、Ｃ．Ｉ．ピグメントイエロー１１４、Ｃ．Ｉ．ピグメントイエロー１１６、Ｃ．Ｉ．ピグメントイエロー１１７、Ｃ．Ｉ．ピグメントイエロー１１９、Ｃ．Ｉ．ピグメントイエロー１２０、Ｃ．Ｉ．ピグメントイエロー１２６、Ｃ．Ｉ．ピグメントイエロー１２７、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５２、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１５６、Ｃ．Ｉ．ピグメントイエロー１６６、Ｃ．Ｉ．ピグメントイエロー１６８、Ｃ．Ｉ．ピグメントイエロー１７５、Ｃ．Ｉ．ピグメントイエロー１８０及びＣ．Ｉ．ピグメントイエロー１８５；
【００５０】
Ｃ．Ｉ．ピグメントオレンジ１、Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ１６、Ｃ．Ｉ．ピグメントオレンジ１７、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、Ｃ．Ｉ．ピグメントオレンジ４９、Ｃ．Ｉ．ピグメントオレンジ５１、Ｃ．Ｉ．ピグメントオレンジ６１、Ｃ．Ｉ．ピグメントオレンジ６３、Ｃ．Ｉ．ピグメントオレンジ６４、Ｃ．Ｉ．ピグメントオレンジ７１及びＣ．Ｉ．ピグメントオレンジ７３；Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６及びＣ．Ｉ．ピグメントバイオレット３８；
【００５１】
Ｃ．Ｉ．ピグメントレッド１、Ｃ．Ｉ．ピグメントレッド２、Ｃ．Ｉ．ピグメントレッド３、Ｃ．Ｉ．ピグメントレッド４、Ｃ．Ｉ．ピグメントレッド５、Ｃ．Ｉ．ピグメントレッド６、Ｃ．Ｉ．ピグメントレッド７、Ｃ．Ｉ．ピグメントレッド８、Ｃ．Ｉ．ピグメントレッド９、Ｃ．Ｉ．ピグメントレッド１０、Ｃ．Ｉ．ピグメントレッド１１、Ｃ．Ｉ．ピグメントレッド１２、Ｃ．Ｉ．ピグメントレッド１４、Ｃ．Ｉ．ピグメントレッド１５、Ｃ．Ｉ．ピグメントレッド１６、Ｃ．Ｉ．ピグメントレッド１７、Ｃ．Ｉ．ピグメントレッド１８、Ｃ．Ｉ．ピグメントレッド１９、Ｃ．Ｉ．ピグメントレッド２１、Ｃ．Ｉ．ピグメントレッド２２、Ｃ．Ｉ．ピグメントレッド２３、Ｃ．Ｉ．ピグメントレッド３０、Ｃ．Ｉ．ピグメントレッド３１、Ｃ．Ｉ．ピグメントレッド３２、Ｃ．Ｉ．ピグメントレッド３７、Ｃ．Ｉ．ピグメントレッド３８、Ｃ．Ｉ．ピグメントレッド４０、Ｃ．Ｉ．ピグメントレッド４１、Ｃ．Ｉ．ピグメントレッド４２、Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４９：１、Ｃ．Ｉ．ピグメントレッド４９：２、Ｃ．Ｉ．ピグメントレッド５０：１、Ｃ．Ｉ．ピグメントレッド５２：１、Ｃ．Ｉ．ピグメントレッド５３：１、Ｃ．Ｉ．ピグメントレッド５７、Ｃ．Ｉ．ピグメントレッド５７：１、Ｃ．Ｉ．ピグメントレッド５７：２、Ｃ．Ｉ．ピグメントレッド５８：２、Ｃ．Ｉ．ピグメントレッド５８：４、Ｃ．Ｉ．ピグメントレッド６０：１、Ｃ．Ｉ．ピグメントレッド６３：１、Ｃ．Ｉ．ピグメントレッド６３：２、Ｃ．Ｉ．ピグメントレッド６４：１、Ｃ．Ｉ．ピグメントレッド８１：１、Ｃ．Ｉ．ピグメントレッド８３、Ｃ．Ｉ．ピグメントレッド８８、Ｃ．Ｉ．ピグメントレッド９０：１及びＣ．Ｉ．ピグメントレッド９７、
【００５２】
Ｃ．Ｉ．ピグメントレッド１０１、Ｃ．Ｉ．ピグメントレッド１０２、Ｃ．Ｉ．ピグメントレッド１０４、Ｃ．Ｉ．ピグメントレッド１０５、Ｃ．Ｉ．ピグメントレッド１０６、Ｃ．Ｉ．ピグメントレッド１０８、Ｃ．Ｉ．ピグメントレッド１１２、Ｃ．Ｉ．ピグメントレッド１１３、Ｃ．Ｉ．ピグメントレッド１１４、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４６、Ｃ．Ｉ．ピグメントレッド１４９、Ｃ．Ｉ．ピグメントレッド１５０、Ｃ．Ｉ．ピグメントレッド１５１、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７２、Ｃ．Ｉ．ピグメントレッド１７４、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド１８８、Ｃ．Ｉ．ピグメントレッド１９０、Ｃ．Ｉ．ピグメントレッド１９３、Ｃ．Ｉ．ピグメントレッド１９４、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０８、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２０、Ｃ．Ｉ．ピグメントレッド２２４、Ｃ．Ｉ．ピグメントレッド２２６、Ｃ．Ｉ．ピグメントレッド２４２、Ｃ．Ｉ．ピグメントレッド２４３、Ｃ．Ｉ．ピグメントレッド２４５、Ｃ．Ｉ．ピグメントレッド２５４、Ｃ．Ｉ．ピグメントレッド２５５、Ｃ．Ｉ．ピグメントレッド２６４及びＣ．Ｉ．ピグメントレッド２６５；
【００５３】
Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０；Ｃ．Ｉ．ピグメントグリーン７、Ｃ．Ｉ．ピグメントグリーン３６；Ｃ．Ｉ．ピグメントブラウン２３、Ｃ．Ｉ．ピグメントブラウン２５；Ｃ．Ｉ．ピグメントブラック１及びＣ．Ｉ．ピグメントブラック７。
これらの有機顔料は、例えば、硫酸再結晶法、溶剤洗浄法や、これらの組み合わせ等により精製して使用することができる。
【００５４】
無機顔料としては、黄鉛、亜鉛黄、紺青、硫酸バリウム、カドミウムレッド、酸化チタン、亜鉛華、ベンガラ、アルミナ、炭酸カルシウム、群青、カーボンブラック、グラファイト又はチタンブラック等が挙げられる。
【００５５】
染料の具体例として、イエロー染料としては、カップリング成分としてフェノール類、ナフトール類、アニリン類、ピラゾロン類、ピリドン類若しくは開鎖型活性メチレン化合物類を有するアリール又はヘテリルアゾ染料、カップリング成分として開鎖型活性メチレン化合物を有するアゾメチン染料、ベンジリデン染料及びモノメチンオキソノール染料等のメチン染料、ナフトキノン染料及びアントラキノン染料等のキノン系染料等、キノフタロン染料、ニトロ、ニトロソ染料、アクリジン染料並びにアクリジノン染料等が挙げられる。
【００５６】
マゼンタ染料としては、カップリング成分としてフェノール類、ナフトール類、アニリン類、ピラゾロン類、ピリドン類、ピラゾロトリアゾール類、閉環型活性メチレン化合物類若しくはヘテロ環（ピロール、イミダゾール、チオフェン及びチアゾール誘導体等）を有するアリール又はヘテリルアゾ染料、カップリング成分としてピラゾロン類又はピラゾロトリアゾール類を有するアゾメチン染料、アリーリデン染料、スチリル染料、メロシアニン染料及びオキソノール染料等のメチン染料、ジフェニルメタン染料、トリフェニルメタン染料及びキサンテン染料等のカルボニウム染料、ナフトキノン、アントラキノン及びアントラピリドン等のキノン系染料並びにジオキサジン染料等の縮合多環系染料等が挙げられる。
【００５７】
シアン染料としては、インドアニリン染料及びインドフェノール染料等のアゾメチン染料、シアニン染料、オキソノール染料及びメロシアニン染料等のポリメチン染料、ジフェニルメタン染料、トリフェニルメタン染料及びキサンテン染料等のカルボニウム染料、フタロシアニン染料、アントラキノン染料、カップリング成分としてフェノール類、ナフトール類、アニリン類、ピロロピリミジノン若しくはピロロトリアジノン誘導体を有するアリール又はヘテリルアゾ染料（Ｃ．Ｉ．ダイレクトブルー１４等）並びにインジゴ・チオインジゴ染料が挙げられる。
【００５８】
本発明の製造方法により得られるカラーフィルター形成用感光性組成物は、高い感度を有するため、特にブラックマトリックス形成用として好適である。すなわち、着色剤（Ａ）として黒色顔料を好ましく使用することができ、カーボンブラックが特に好ましい。
【００５９】
カーボンブラックとしては、例えばチャンネルブラック、ファーネスブラック、サーマルブラック、ランプブラックなど公知のカーボンブラックが挙げられる。これらのうち、遮蔽性の観点からチャンネルブラックが好ましい。
【００６０】
着色剤（Ａ）の体積平均粒径は、硬化膜の色再現性および遮蔽性の観点から、１ｎｍ〜１μｍが好ましく、１ｎｍ〜４００ｎｍが更に好ましい。
【００６１】
着色剤（Ａ）の含有量は、カラーフィルター形成用感光性組成物の固形分重量に対して好ましくは１０〜９９重量％、更に好ましくは２０〜９８重量％である。含有量が１０重量％より少ない場合、得られるカラーフィルターの色再現性及び遮蔽性が不足してしまう。また、含有量が９９重量％より多い場合、着色剤の分散安定性が悪くなる。
【００６２】
本発明におけるラジカル重合性物質（Ｂ）としては、分子内にエチレン性二重結合とカルボキシル基を有し重量平均分子量が１，５００〜２００，０００の重合性樹脂(Ｂ１)、カルボキシル基をもたず、エチレン性二重結合は有するラジカル重合性樹脂（Ｂ２）、重量平均分子量が１、５００未満の重合性モノマー（Ｂ３）等の公知の化合物を用いることができる。
ラジカル重合性物質（Ｂ）としては、アルカリ現像性と膜強度の観点からは分子内にエチレン性二重結合とカルボキシル基を有し重量平均分子量が１，５００〜２００，０００の重合性樹脂(Ｂ１)が好ましく、硬化性と解像度の観点からは重量平均分子量が１，５００未満の重合性モノマー（Ｂ３）が好ましい。
【００６３】
本発明で好適に使用できる重合性樹脂（Ｂ１）は、分子内にエチレン性二重結合とカルボキシル基を有し、その重量平均分子量は１，５００〜２００，０００である。分子内に含有するエチレン性二重結合は、  光硬化性の観点から、（メタ）アクリロイル基、ビニル基およびアリル基が好ましく、より好ましくは（メタ）アクリロイル基である。
【００６４】
エチレン性二重結合とカルボキシル基を有し重量平均分子量が１，５００〜２００，０００の重合性樹脂（Ｂ１）の具体的な例としては、エチレン性二重結合とカルボキシル基を有するエポキシ樹脂（Ｂ１１）およびエチレン性二重結合とカルボキシル基を有する（メタ）アクリル樹脂（Ｂ１２）などが挙げられる。
なお、本明細書で、「（メタ）アクリル」の用語は「アクリルまたはメタクリル」のことを意味する。
【００６５】
本発明のエチレン性二重結合とカルボキシル基を有するエポキシ樹脂（Ｂ１１）は、市販品のエポキシ樹脂にエチレン性二重結合を有する化合物を反応させ、さらにカルボキシル基を有する化合物を反応することによって合成することができる。
例えば、分子中にエポキシ基を有するノボラック型のエポキシ樹脂に（メタ）アクリル酸を反応させ、さらにフタル酸や無水フタル酸などの多価カルボン酸や多価カルボン酸無水物を反応させる方法が挙げられる。
【００６６】
上記の市販品のエポキシ樹脂としては、ノボラック型のほか、ビスフェノールＦ型エポキシ樹脂、ビスフェノールＳ型エポキシ樹脂、レゾール型エポキシ樹脂、トリフェノールメタン型エポキシ樹脂、ポリカルボン酸ポリグリシジルエステル、ポリオールポリグリシジルエステル、脂肪族または脂環式エポキシ樹脂、アミンエポキシ樹脂、ジヒドロキシベンゼン型エポキシ樹脂等、公知の化合物を用いることができる。
【００６７】
本発明のエチレン性二重結合とカルボキシル基を有する（メタ）アクリル樹脂（Ｂ１２）は、例えば、既存の方法により（メタ）アクリル酸誘導体を重合させ、さらにエチレン性二重結合を有する化合物を反応させることで得ることができる。
【００６８】
カルボキシル基を有する（メタ）アクリル樹脂（Ｂ１２）の製造方法としてはラジカル重合が好ましく、溶液重合法が分子量を調節しやすいため好ましい。
【００６９】
カルボキシル基を有する（メタ）アクリル樹脂（Ｂ１２）を構成するモノマーとしては、（メタ）アクリル酸（ｂ１２１）、（メタ）アクリル酸エステル（ｂ１２２）が挙げられる。
【００７０】
（ｂ１１２）としては（メタ）アクリル酸メチル、（メタ）アクリル酸ブチル、（メタ）アクリル酸−２エチルヘキシル、（メタ）アクリル酸ヒドロキシエチル、（メタ）アクリル酸イソボルニル等が挙げられ、好ましくは（メタ）アクリル酸メチルである。
【００７１】
カルボキシル基を有する（メタ）アクリル樹脂（Ｂ１２）を構成するモノマーとしては、硬化物の耐熱性や膜強度の観点から、芳香環含有ビニル化合物（ｂ１２３）を、（ｂ１２１）、（ｂ１２２）と併用してもよい。このような（ｂ１２３）としてはスチレンが挙げられる。
【００７２】
カルボキシル基を有する（メタ）アクリル樹脂（Ｂ１２）は、露光時の感度および硬化物の膜強度の観点から、さらに必要により（メタ）アクリロイル基を側鎖または末端に導入させることが好ましい。
なお、本明細書で、「（メタ）アクリロイル」の用語は「アクリロイルまたはメタクリロイル」のことを意味する。
【００７３】
側鎖に（メタ）アクリロイル基を導入する方法としては、例えば下記の（１）及び（２）の方法が挙げられる。
【００７４】
（１）（ｂ１２１）または（ｂ１２２）のうちの少なくとも一部にイソシアネート基と反応し得る基（水酸基または１級もしくは２級アミノ基など）を有するモノマーを使用して重合体を製造し、その後（メタ）アクリロイル基とイソシアネート基を有する化合物［（メタ）アクリロイロキシエチルイソシアネート等］を反応させる方法。
【００７５】
（２）（ｂ１２１）または（ｂ１２２）のうちの少なくとも一部にエポキシ基と反応しうる官能基（水酸基、カルボキシル基又は１級もしくは２級アミノ基など）を有するモノマーを使用して重合体を製造し、その後（メタ）アクリロイル基とエポキシ基を有する化合物（グリシジル（メタ）アクリレート等）を反応させる方法。
【００７６】
本発明のエチレン性二重結合とカルボキシル基を有する重合性樹脂（Ｂ１）の重量平均分子量は、好ましくは１，５００〜２００，０００であり、さらに好ましくは１，６００〜５０，０００である。樹脂（Ｂ１）の重量平均分子量２，０００以上にすることにより、硬化物の耐熱性、膜強度を向上させることができる。また、２００，０００以下にすることにより、アルカリ現像液に対する十分な溶解性を得ることができる。
【００７７】
本発明のエチレン性二重結合とカルボキシル基を有する重合性樹脂（Ｂ１）の酸価は、好ましくは４０〜１５０、さらに好ましくは６０〜１５０、特に好ましくは６０〜１４０である。４０以上であれば現像を行う際に、現像性がさらに良好であり、１５０以下であれば硬化物の耐水性がさらに良好である。
【００７８】
本発明のエチレン性二重結合とカルボキシル基を有する重合性樹脂（Ｂ１）としては、特許第５６１８１１８号明細書、特許第５２９３１２０号明細書、特許第４３６４２１６号明細書等に記載される、フルオレン骨格を有しエチレン性二重結合を２官能以上有する化合物、カルド樹脂も使用することができる。カルド樹脂を用いた場合、硬化物の耐熱性や耐薬品性がさらに向上する。
【００７９】
本発明のエチレン性二重結合とカルボキシル基を有する重合性樹脂（Ｂ１）の含有量は、現像性の観点から感光性組成物の固形分重量に対して、好ましくは３〜７０重量％、さらに好ましくは３〜６０重量％である。
【００８０】
カルボキシル基をもたず、エチレン性二重結合は有するラジカル重合性樹脂（Ｂ２）としては、たとえば、エポキシ（メタ）アクリレート、ウレタン（メタ）アクリレート等、重量平均分子量が１，５００以上のカルボキシル基をもたない公知の重合性樹脂を用いることができる。
【００８１】
本発明で好適に使用できる重量平均分子量が１，５００未満のラジカル重合性モノマー（Ｂ３）としては、（メタ）アクリレート（Ｂ３１）、（メタ）アクリルアミド化合物（Ｂ３２）、芳香族ビニル化合物（Ｂ３３）、ビニルエーテル化合物（Ｂ３４）等、エチレン性二重結合を含有する公知の化合物を用いることができる。これらのうち硬化性の観点から、（メタ）アクリレート基を有する（メタ）アクリレート（Ｂ３１）を含有するのが特に好ましい。
【００８２】
（メタ）アクリレート（Ｂ３１）としては、例えば単官能（メタ）アクリレート（Ｂ３１１）、２官能（メタ）アクリレート（Ｂ３１２）、３官能（メタ）アクリレート（Ｂ３１３）、４〜６官能（メタ）アクリレート（Ｂ３１４）、７〜１０官能の（メタ）アクリレート（Ｂ３１５）が挙げられる。これらは、単独で用いてもよいし、２種以上を併用してもよい。
【００８３】
単官能（メタ）アクリレート（Ｂ３１１）としては、エチル（メタ）アクリレート、ヘキシル（メタ）アクリレート、２−エチルヘキシル（メタ）アクリレート、イソオクチル（メタ）アクリレート、ｔｅｒｔ−オクチル（メタ）アクリレート、イソアミル（メタ）アクリレート、デシル（メタ）アクリレート、イソデシル（メタ）アクリレート、ラウリル（メタ）アクリレート、テトラデシル（メタ）アクリレート、ステアリル（メタ）アクリレート、イソステアリル（メタ）アクリレート、シクロヘキシル（メタ）アクリレート、４−ｎ−ブチルシクロへキシル（メタ）アクリレート、ボルニル（メタ）アクリレート、イソボルニル（メタ）アクリレート、ベンジル（メタ）アクリレート、２−エチルヘキシルジグリコール（メタ）アクリレート、ブトキシエチル（メタ）アクリレート、２−クロロエチル（メタ）アクリレート、４−ブロモブチル（メタ）アクリレート、シアノエチル（メタ）アクリレート、ブトキシメチル（メタ）アクリレート、メトキシプロピレンモノ（メタ）アクリレート、３−メトキシブチル（メタ）アクリレート、アルコキシメチル（メタ）アクリレート、２−エチルへキシルカルビトール（メタ）アクリレート、アルコキシエチル（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、ジエチレングリコールモノビニルエーテルモノ（メタ）アクリレート、テトラヒドロフルフリル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメチルシリルプロピル（メタ）アクリレート、ポリエチレンオキサイドモノメチルエーテル（メタ）アクリレート、オリゴエチレンオキサイドモノメチルエーテル（メタ）アクリレート、ポリエチレンオキサイド（メタ）アクリレート、オリゴエチレンオキサイド（メタ）アクリレート、オリゴエチレンオキサイドモノアルキルエーテル（メタ）アクリレート、ポリエチレンオキサイドモノアルキルエーテル（メタ）アクリレート、ジプロピレングリコール（メタ）アクリレート、ポリプロピレンオキサイドモノアルキルエーテル（メタ）アクリレート、オリゴプロピレンオキサイドモノアルキルエーテル（メタ）アクリレート、２−メタクリロイロキシエチルコハク酸、２−メタクリロイロキシヘキサヒドロフタル酸、２−メタクリロイロキシエチル−２−ヒドロキシプロピルフタレート、ブトキシジエチレングリコール（メタ）アクリレート、トリフロロエチル（メタ）アクリレート、パーフロロオクチルエチル（メタ）アクリレート、２−ヒドロキシ−３−フェノキシプロピル（メタ）アクリレート、エチレンオキサイド（以下、ＥＯと略記）（１〜４０モル、以下同様）付加フェノール（メタ）アクリレート、ＥＯ付加クレゾール（メタ）アクリレート、ＥＯ付加ノニルフェノール（メタ）アクリレート、プロピレンオキサイド（以下、ＰＯと略記）（１〜４０モル、以下同様）付加ノニルフェノール（メタ）アクリレート及びＥＯ付加２−エチルヘキシルアルコール（メタ）アクリレート等が挙げられる。
【００８４】
２官能（メタ）アクリレート（Ｂ３１２）としては、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、２−エチル−２−ブチル−プロパンジオールジ（メタ）アクリレート、２，４−ジメチル−１，５−ペンタンジオールジ（メタ）アクリレート、ブチルエチルプロパンジオールジ（メタ）アクリレート、エトキシ化シクロヘキサンメタノールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ＥＯ付加ビスフェノールＡジ（メタ）アクリレート、ビスフェノールＦポリエトキシジ（メタ）アクリレート、ポリプロピレングリコールジ（メタ）アクリレート、オリゴプロピレングリコールジ（メタ）アクリレート、１，９−ノナンジオールジ（メタ）アクリレート、プロポキシ化エトキシ化ビスフェノールＡジ（メタ）アクリレート及びトリシクロデカンジ（メタ）アクリレート等が挙げられる。
【００８５】
３官能の（メタ）アクリレート（Ｂ３１３）としては、トリメチロールプロパントリ（メタ）アクリレート、トリメチロールエタントリ（メタ）アクリレート、トリメチロールプロパンのアルキレンオキサイド（ＥＯ及びＰＯ等、以下のアルキレンオキサイドも同じ）（１〜４０モル、以下同様）付加物トリ（メタ）アクリレート、ペンタエリスリトールトリ（メタ）アクリレート、ジペンタエリスルトールトリ（メタ）アクリレート、トリメチロールプロパントリ（（メタ）アクリロイルオキシプロピル）エーテル、イソシアヌル酸アルキレンオキサイド付加物トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート、プロポキシ化トリメチロールプロパントリ（メタ）アクリレート、エトキシ化グリセリントリ（メタ）アクリレート等が挙げられる。
【００８６】
４〜６官能（メタ）アクリレート（Ｂ３１４）としては、ペンタエリスリトールのテトラ（メタ）アクリレート、ジペンタエリスリトールのペンタ（メタ）アクリレート及びジペンタエリスリトールのヘキサ（メタ）アクリレート；ジペンタエリスリトールのエチレンオキサイド付加物のテトラ（メタ）アクリレート、ジペンタエリスリトールのエチレンオキサイド付加物のペンタ（メタ）アクリレート、ジペンタエリスリトールのプロピレンオキサイド付加物のペンタ（メタ）アクリレート等が挙げられる。
【００８７】
７〜１０官能の（メタ）アクリレート化合物としては例えばジペンタエリスリトールペンタ（メタ）アクリレートとヘキサメチレンジイソシアネートとの反応により得られる化合物など、ジイソシアネート化合物と水酸基含有多官能（メタ）アクリレート化合物との反応により得ることができる。
【００８８】
これらのうち、硬化性と硬化膜の強度の観点から特に好ましいのは、３官能の（メタ）アクリレート（Ｂ３１３）及び４〜６官能（メタ）アクリレート（Ｂ３１４）である。
【００８９】
（メタ）アクリルアミド化合物（Ｂ３２）としては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ｎ−ブチル（メタ）アクリルアミド、Ｎ−ｔ−ブチル（メタ）アクリルアミド、Ｎ−ブトキシメチル（メタ）アクリルアミド、Ｎ−イソプロピル（メタ）アクリルアミド、Ｎ−メチロール（メタ）アクリルアミド、Ｎ，Ｎ−ジメチル（メタ）アクリルアミド、Ｎ，Ｎ−ジエチル（メタ）アクリルアミド及び（メタ）アクリロイルモルフォリンが挙げられる。
【００９０】
芳香族ビニル化合物（Ｂ３３）としては、ビニルチオフェン、ビニルフラン、ビニルピリジン、スチレン、メチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、３−メチルスチレン、４−メチルスチレン、３−エチルスチレン、４−エチルスチレン、３−プロピルスチレン、４−プロピルスチレン、３−ブチルスチレン、４−ブチルスチレン、３−ヘキシルスチレン、４−ヘキシルスチレン、３−オクチルスチレン、４−オクチルスチレン、３−（２−エチルヘキシル）スチレン、４−（２−エチルヘキシル）スチレン、アリルスチレン、イソプロペニルスチレン、ブテニルスチレン、オクテニルスチレン、４−ｔ−ブトキシカルボニルスチレン、４−メトキシスチレン及び４−ｔ−ブトキシスチレン等が挙げられる。
【００９１】
ビニルエーテル化合物（Ｂ３４）としては、例えば以下の単官能又は多官能ビニルエーテルが挙げられる。
単官能ビニルエーテルとしては、例えば、メチルビニルエーテル、エチルビニルエーテル、プロピルビニルエーテル、ｎ−ブチルビニルエーテル、ｔ−ブチルビニルエーテル、２−エチルヘキシルビニルエーテル、ｎ−ノニルビニルエーテル、ラウリルビニルエーテル、シクロヘキシルビニルエーテル、シクロヘキシルメチルビニルエーテル、４−メチルシクロヘキシルメチルビニルエーテル、ベンジルビニルエーテル、ジシクロペンテニルビニルエーテル、２−ジシクロペンテノキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフリフリルビニルエーテル、２−ヒドロキシエチルビニルエーテル、２−ヒドロキシプロピルビニルエーテル、４−ヒドロキシブチルビニルエーテル、４−ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル及びフェノキシポリエチレングリコールビニルエーテルが挙げられる。
【００９２】
多官能ビニルエーテルとしては、例えば、エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールＡアルキレンオキサイドジビニルエーテル、ビスフェノールＦアルキレンオキサイドジビニルエーテル等のジビニルエーテル類；トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキサイド付加トリメチロールプロパントリビニルエーテル、プロピレンオキサイド付加トリメチロールプロパントリビニルエーテル、エチレンオキサイド付加ジトリメチロールプロパンテトラビニルエーテル、プロピレンオキサイド付加ジトリメチロールプロパンテトラビニルエーテル、エチレンオキサイド付加ペンタエリスリトールテトラビニルエーテル、プロピレンオキサイド付加ペンタエリスリトールテトラビニルエーテル、エチレンオキサイド付加ジペンタエリスリトールヘキサビニルエーテル及びプロピレンオキサイド付加ジペンタエリスリトールヘキサビニルエーテルが挙げられる。
【００９３】
本発明のラジカル重合性物質（Ｂ）の含有量は、感度と色再現性との両立の観点から感光性組成物の固形分重量に対して、３〜９５重量％、好ましくは５〜９０重量％である。
【００９４】
本発明においてラジカル開始剤（Ｃ）とは、活性光線、酸及び塩基のうちの少なくとも１種によりラジカルを発生する化合物を意味する。
ラジカル開始剤（Ｃ）としては、活性光線によりラジカルを発生する光ラジカル開始剤（Ｃ１）、酸または塩基によりラジカルを発生するラジカル開始剤（Ｃ２）、活性光線、酸または塩基によりラジカルを発生させることが可能な開始剤（Ｃ１２）等の公知の化合物を用いることができる。
なお、以下の例示としては、活性光線、酸または塩基によりラジカルを発生させることが可能な開始剤（Ｃ１２）は、上記の分類で光ラジカル開始剤（Ｃ１）の中で説明する。
【００９５】
光ラジカル開始剤（Ｃ１）としては、活性光線、酸または塩基によりラジカルを発生するラジカル開始剤（Ｃ１２）も含めて、例えば、アシルホスフィンオキサイド誘導体系重合開始剤（Ｃ１２１）、α−アミノアセトフェノン誘導体系重合開始剤（Ｃ１２２）、ベンジルケタール誘導体系重合開始剤（Ｃ１２３）、α−ヒドロキシアセトフェノン誘導体系重合開始剤（Ｃ１２４）、ベンゾイン誘導体系重合開始剤（Ｃ１２５）、オキシムエステル誘導体系重合開始剤（Ｃ１２６）及びチタノセン誘導体系重合開始剤（Ｃ１２７）等が挙げられる。
光ラジカル開始剤（Ｃ１）としては、以下に例示するラジカル開始剤（Ｃ１２１）〜（Ｃ１２７）を好ましく用いることができる。
【００９６】
アシルホスフィンオキサイド誘導体系重合開始剤（Ｃ１２１）としては、２，４，６−トリメチルベンゾイル−ジフェニル−ホスフィンオキサイド［ＢＡＳＦジャパン社製（ＬＵＣＩＲＩＮ  ＴＰＯ）］及びビス（２，４，６−トリメチルベンゾイル）−フェニルホスフィンオキサイド［ＢＡＳＦジャパン社製（ＩＲＧＡＣＵＲＥ  ８１９）］等が挙げられる。
【００９７】
α−アミノアセトフェノン誘導体系重合開始剤（Ｃ１２２）としては、２−メチル−１−（４−メチルチオフェニル）−２−モルフォリノプロパン−１−オン［ＢＡＳＦジャパン社製（ＩＲＧＡＣＵＲＥ  ９０７）］、２−ベンジル−２−ジメチルアミノ−１−（４−モルフォリノフェニル）ブタノン［ＢＡＳＦジャパン社製（ＩＲＧＡＣＵＲＥ  ３６９）］及び１，２−（ジメチルアミノ）−２−［（４−メチルフェニル）メチル］−１−［４−（４−モルホリニル）フェニル］−１−ブタノン［ＢＡＳＦジャパン社製（ＩＲＧＡＣＵＲＥ  ３７９）］等が挙げられる。
【００９８】
ベンジルケタール誘導体系重合開始剤（Ｃ１２３）としては、２，２−ジメトキシ−１，２−ジフェニルエタン−１−オン［ＢＡＳＦジャパン社製（ＩＲＧＡＣＵＲＥ  ６５１）］等が挙げられる。
【００９９】
α−ヒドロキシアセトフェノン誘導体系重合開始剤（Ｃ１２４）としては、１−ヒドロキシ−シクロヘキシル−フェニル−ケトン［ＢＡＳＦジャパン社製（ＩＲＧＡＣＵＲＥ  １８４）］、２−ヒドロキシ−２−メチル−１−フェニル−プロパン−１−オン［ＢＡＳＦジャパン社製（ＤＡＲＯＣＵＲ  １１７３）］、１−［４−（２−ヒドロキシエトキシ）−フェニル］−２−ヒドロキシ−２−メチル−１−プロパン−１−オン［ＢＡＳＦジャパン社製（ＩＲＧＡＣＵＲＥ  ２９５９）］及び２−ヒロドキシ−１−｛４−［４−（２−ヒドロキシ−２−メチル−プロピオニル）−ベンジル］フェニル｝−２−メチル−プロパン−１−オン［ＢＡＳＦジャパン社製（ＩＲＧＡＣＵＲＥ  １２７）］等が挙げられる。
【０１００】
ベンゾイン誘導体系重合開始剤（Ｃ１２５）としては、ベンゾインメチルエーテル、ベンゾインエチルエーテル及びベンゾインイソプロピルエーテル等が挙げられる。
【０１０１】
オキシムエステル誘導体系重合開始剤（Ｃ１２６）としては、１，２−オクタンジオン−１−（４−［フェニルチオ）−２−（Ｏ−ベンゾイルオキシム）］［ＢＡＳＦジャパン社製（ＩＲＧＡＣＵＲＥ  ＯＸＥ  ０１）］及びエタノン−１−（９−エチル−６−（２−メチルベンゾイル）−９Ｈ−カルバゾール−３−イル］−１−（０−アセチルオキシム）［ＢＡＳＦジャパン社製（ＩＲＧＡＣＵＲＥ  ＯＸＥ  ０２）］等が挙げられる。
【０１０２】
チタノセン誘導体系重合開始剤（Ｃ１２７）としては、ビス（η５−２，４−シクロペンタジエン−１−イル）−ビス（２，６−ジフルオロ−３−（１Ｈ−ピロール−１−イル）−フェニル）チタニウム［ＢＡＳＦジャパン社製（ＩＲＧＡＣＵＲＥ  ７８４）］等が挙げられる。
【０１０３】
ベンゾフェノン誘導体系重合開始剤（Ｃ１２８）としては、ベンゾフェノン、４，４−ビス（ジメチルアミノ）ベンゾフェノン[ＳＨＵＡＮＧ−ＢＡＮＧ社製（ＳＢ−ＰＩ  ７０１）]、４−ベンゾイル−４’−メチルジフェニルスルフィド[ＳＨＵＡＮＧ−ＢＡＮＧ社製（ＳＢ−ＰＩ  ７０５）]等が挙げられる。
【０１０４】
チオキサントン誘導体（Ｃ１２９）としては、イソプロピルチオキサントン[日本化薬（株）社製（カヤキュアーＩＴＸ）]、２，４−ジエチルチオキサントン[日本化薬（株）社製（カヤキュアーＤＥＴＸ−Ｓ）]、２−クロロチオキサントン[日本化薬（株）社製（カヤキュアーＣＴＸ）等が挙げられる。
【０１０５】
酸または塩基によりラジカルを発生するラジカル開始剤（Ｃ２）としては、有機過酸化物系重合開始剤（Ｃ２１）、アゾ化合物系重合開始剤（Ｃ２２）、それ以外のラジカル開始剤（Ｃ２３）等が挙げられる。
【０１０６】
有機過酸化物系重合開始剤（Ｃ２１）としては、ベンゾイルパーオキサイド（ＢＰＯ）、ｔｅｒｔ−ブチルパーオキシアセテート、２，２−ジ−（ｔｅｒｔ−ブチルパーオキシ）ブタン、ｔｅｒｔ−ブチルパーオキシベンゾエート、ｎ−ブチル４，４−ジ−（ｔｅｒｔ−ブチルパーオキシ）バレレート、ジ−（２−ｔｅｒｔ−ブチルパーオキシイソプロピル）ベンゼン、ジクミルパーオキサイド、ジ−ｔｅｒｔ−ヘキシルパーオキサイド、２，５，−ジメチル−２，５，−ジ（ｔｅｒｔ−ブチルパーオキシ）ヘキサン、ｔｅｒｔ−ブチルクミルパーオキサイド、ジ−ｔｅｒｔ−ブチルパーオキサイド、ジイソプロピルベンゼンハイドロパーオキサイド、ｐ−メンタンハイドロパーオキサイド、１，１，３，３，−テトラメチルブチルハイドロパーオキサイド、クメンハイドロパーオキサイド、ｔｅｒｔ−ブチルハイドロパーオキサイド及びｔｅｒｔ−ブチルトリメチルシリルパーオキサイド等が挙げられる。
【０１０７】
アゾ化合物系重合開始剤（Ｃ２２）としては、１−［（１−シアノ−１−メチルエチル）アゾ］ホルムアミド、２，２’−アゾビス（Ｎ−ブチル−２−メチルプロピオンアミド）、２，２’−アゾビス（Ｎ−シクロヘキシル−２−メチルプロピオンアミド）及び２，２’−アゾビス（２，４，４−トリメチルペンタン）等が挙げられる。
【０１０８】
その他の重合開始剤（Ｃ２３）としては、２，３−ジメチル−２，３−ジフェニルブタン等が挙げられる。
【０１０９】
これらのラジカル開始剤（Ｃ）の中では、貯蔵安定性の観点から、活性光線によりラジカルを発生するラジカル開始剤（Ｃ１）が好ましく、さらに活性光線、酸または塩基によりラジカルを発生するラジカル開始剤（Ｃ１２）が好ましい。
【０１１０】
光ラジカル開始剤（Ｃ１）のうち、光硬化性の観点から好ましいのは、アシルホスフィンオキサイド誘導体系重合開始剤（Ｃ１２１）、α−アミノアセトフェノン誘導体系重合開始剤（Ｃ１２２）、ベンジルケタール誘導体系重合開始剤（Ｃ１２３）、α−ヒドロキシアセトフェノン誘導体系重合開始剤（Ｃ１２４）及びオキシムエステル誘導体系重合開始剤（Ｃ１２６）であり、さらに好ましいのは、アシルホスフィンオキサイド誘導体系重合開始剤（Ｃ１２１）及びα−アミノアセトフェノン誘導体系重合開始剤（Ｃ１２２）である。
【０１１１】
本発明のカラーフィルター形成用感光性組成物中のラジカル開始剤（Ｃ）の含有量は、硬化性および硬化物の着色の観点から、カラーフィルター形成用感光性組成物の固形分重量に対して好ましくは０．５〜３０重量％、更に好ましくは１〜２５重量％である。
【０１１２】
本発明のカラーフィルター形成用感光性組成物の製造方法では、感度および基材密着性の観点から、さらに酸発生剤（Ｄ）または塩基発生剤（Ｅ）を用いることが好ましい。
【０１１３】
本発明において酸発生剤（Ｄ）とは、活性光線、ラジカル、酸及び塩基のうちの少なくとも１種により酸を発生する化合物を意味する。
酸発生剤（Ｄ）としては、活性光線により酸を発生する光酸発生剤（Ｄ１）、及びラジカル、酸または塩基により酸を発生する酸発生剤（Ｄ２）等の公知の化合物が挙げられる。
なお、酸発生剤の中には、活性光線かラジカルのいずれによっても酸を発生させることが可能な酸発生剤（Ｄ１２）もあり、これは以下の例示としては、上記の分類で光酸発生剤（Ｄ１）の中で説明する。
（Ｄ）は単独で用いてもよいし、２種以上を併用してもよい。
【０１１４】
活性光線により酸を発生する光酸発生剤（Ｄ１）としては、活性光線かラジカルのいずれによっても酸を発生させることが可能な酸発生剤（Ｄ１２）も含めて、例えば、スルホニウム塩誘導体（Ｄ１２１）、ヨードニウム塩誘導体（Ｄ１２２）等が挙げられる。
これら（Ｄ１２１）と（Ｄ１２２）はラジカルによっても酸を発生させることが可能で、光酸発生剤（Ｄ１）だけでなく酸発生剤（Ｄ２）として適用できる。
【０１１５】
ラジカル、酸または塩基により酸を発生する酸発生剤（Ｄ２）としては、スルホン酸エステル誘導体（Ｄ２１）、酢酸エステル誘導体（Ｄ２２）、ホスホン酸エステル（Ｄ２３）等が挙げられる。
なお、（Ｄ）は単独で用いてもよいし、２種以上を併用してもよい。
【０１１６】
これら酸発生剤（Ｄ）の中では、（Ｄ１２）を含めて、活性光線により酸を発生する酸発生剤（Ｄ１）が好ましい。
【０１１７】
前述のスルホニウム塩誘導体（Ｄ１２１）の具体例としては、下記一般式（１）又は下記一般式（２）で示される化合物等が挙げられる。
【０１１８】
【化１】
2016212347.tif 000003
【０１１９】
一般式（１）または（２）において、Ａ１は下記一般式（３）〜（１０）のいずれかで表される２価又は３価の基であり、Ａｒ１〜Ａｒ７はそれぞれ独立にベンゼン環骨格を少なくとも１個有し、ハロゲン原子、炭素数１〜２０のアシル基、炭素数１〜２０のアルキル基、炭素数１〜２０のアルコキシ基、炭素数１〜２０のアルキルチオ基、炭素数１〜２０のアルキルシリル基、ニトロ基、カルボキシル基、水酸基、メルカプト基、アミノ基、シアノ基、フェニル基、ナフチル基、フェノキシ基及びフェニルチオ基からなる群から選ばれる少なくとも１種の原子又は置換基で置換されていてもよい芳香族炭化水素基又は複素環基であってＡｒ１〜Ａｒ４、Ａｒ６及びＡｒ７は１価の基、Ａｒ５は２価の基であり、（Ｘ１）−及び（Ｘ２）−はアニオンを表し、ａは０〜２の整数、ｂは１〜３の整数で、かつａ＋ｂは２又は３でＡ１の価数と同じ整数である。
【０１２０】
【化２】
2016212347.tif 000004
【０１２１】
一般式（５）〜（８）におけるＲ１〜Ｒ７は、それぞれ独立に水素原子、炭素数１〜２０のアルキル基、又は、ハロゲン原子、炭素数１〜２０のアシル基、炭素数１〜２０のアルキル基、アミノ基、シアノ基、フェニル基、ナフチル基、フェノキシ基及びフェニルチオ基からなる群から選ばれる少なくとも１種の原子又は置換基で置換されていてもよいフェニル基を表し、Ｒ１とＲ２、Ｒ４とＲ５、及びＲ６とＲ７は互いに結合して環構造を形成していてもよい。
【０１２２】
一般式（２）におけるＡ１として、酸発生効率の観点から好ましいのは、一般式（５）及び一般式（７）〜（１１）で表される基であり、一般式（５）及び（８）〜（１１）で表される基が更に好ましい。
【０１２３】
一般式（１）及び一般式（２）におけるＡｒ１〜Ａｒ７は、一般式（１）又は一般式（２）で表される化合物が紫外〜可視光領域に吸収をもつようになる基である。
Ａｒ１〜Ａｒ７におけるベンゼン環骨格の数は、好ましくは１〜５、更に好ましくは１〜４である。  
【０１２４】
ベンゼン環骨格を１個有する場合の例としては、例えばベンゼン、又はベンゾフラン、ベンゾチオフェン、インドール、キノリン、クマリン等の複素環化合物から水素原子を１個又は２個除いた残基が挙げられる。
ベンゼン環骨格を２個有する場合の例としては、例えばナフタレン、ビフェニル、フルオレン、又はジベンゾフラン、ジベンゾチオフェン、キサントン、キサンテン、チオキサントン、アクリジン、フェノチアジン及びチアントレン等の複素環化合物から水素原子を１個又は２個除いた残基が挙げられる。
ベンゼン環骨格を３個有する場合の例としては、例えば、アントラセン、フェナントレン、ターフェニル、ｐ−（チオキサンチルメルカプト）ベンゼン及びナフトベンゾチオフェン等の複素環化合物から水素原子を１個又は２個除いた残基が挙げられる。
ベンゼン環骨格を４個有する場合の例としては、例えばナフタセン、ピレン、ベンゾアントラセン及びトリフェニレン等から水素原子を１個又は２個除いた残基が挙げられる。
【０１２５】
ハロゲン原子としては、フッ素、塩素、臭素及びヨウ素が挙げられ、フッ素及び塩素が好ましい。
【０１２６】
炭素数１〜２０のアシル基としては、例えばホルミル基、アセチル基、プロピオニル基、イソブチリル基、バレリル基及びシクロヘキシルカルボニル基等が挙げられる。
【０１２７】
炭素数１〜２０のアルキル基としては、メチル基、エチル基、ｎ−又はｉｓｏ−プロピル基、ｎ−、ｓｅｃ−又はｔｅｒｔ−ブチル基、ｎ−、ｉｓｏ−又はｎｅｏ−ペンチル基、ヘキシル基、ヘプチル基及びオクチル基等が挙げられる。
【０１２８】
炭素数１〜２０のアルコキシ基としては、例えばメトキシ基、エトキシ基、ｎ−又はｉｓｏ−プロポキシ基、ｎ−、ｓｅｃ−又はｔｅｒｔ−ブトキシ基、ｎ−、ｉｓｏ−、又はｎｅｏ−ペンチルオキシ基、ヘキシルオキシ基、ヘプチルオキシ基及びオクチルオキシ基等が挙げられる。
【０１２９】
炭素数１〜２０のアルキルチオ基としては、例えばメチルチオ基、エチルチオ基、ｎ−又はｉｓｏ−プロピルチオ基、ｎ−、ｓｅｃ−又はｔｅｒｔ−ブチルチオ基、ｎ−、ｉｓｏ−又はｎｅｏ−ペンチルチオ基、ヘキシルチオ基、ヘプチルチオ基及びオクチルチオ基等が挙げられる。
【０１３０】
炭素数１〜２０のアルキルシリル基としては、例えばトリメチルシリル基及びトリイソプロピルシリル基等のトリアルキルシリル基等が挙げられる。ここでアルキルは直鎖構造でも分岐構造でも構わない。
【０１３１】
Ａｒ１〜Ａｒ７の置換する原子又は置換基として、酸発生効率の観点から好ましいのは、ハロゲン原子、シアノ基、フェニル基、ナフチル基、フェノキシ基、フェニルチオ基、炭素数１〜２０のアルキル基、炭素数１〜２０のアルコキシ基、炭素数１〜２０のアルキルチオ基及び炭素数１〜２０のアシル基であり、更に好ましいのは、シアノ基、フェニル基、炭素数１〜１５のアルキル基、炭素数１〜１５のアルコキシ基、炭素数１〜１５のアルキルチオ基及び炭素数１〜１５のアシル基、特に好ましいのは、炭素数１〜１０のアルキル基、炭素数１〜１０のアルコキシ基、炭素数１〜１０のアルキルチオ基及び炭素数１〜１０のアシル基である。尚、上記のアルキル部分は直鎖でも分岐でも環状でもよい。
【０１３２】
Ａｒ１〜Ａｒ４、Ａｒ６及びＡｒ７として、酸発生効率の観点から好ましいのは、フェニル基、ｐ−メチルフェニル基、ｐ−メトキシフェニル基、ｐ−ｔｅｒｔ−ブチルフェニル基、２，４，６−トリメチルフェニル基、ｐ−（チオキサンチルメルカプト）フェニル基及びｍ−クロロフェニル基である。
【０１３３】
Ａｒ５として、酸発生効率の観点から好ましいのは、フェニレン基、２−又は３−メチルフェニレン基、２−又は３−メトキシフェニレン基、２−又は３−ブチルフェニレン基及び２−又は３−クロロフェニレン基である。
【０１３４】
一般式（１）又は（２）において（Ｘ１）−又は（Ｘ２）−で表されるアニオンとしては、ハロゲン化物アニオン、水酸化物アニオン、チオシアナートアニオン、炭酸アニオン、炭酸水素アニオン、６フッ化アンチモネートアニオン（ＳｂＦ６−）、６フッ化リンアニオン（ＰＦ６−）、等の無機アニオン；炭素数１〜４のジアルキルジチオカルバメートアニオン、ハロゲンで置換されていてもよい脂肪族芳香族カルボキシアニオン、ハロゲンで置換されていてもよい脂肪族もしくは芳香族スルホキシアニオン等の有機アニオン、有機ホウ素アニオンが挙げられる。
【０１３５】
具体例としては、脂肪族又は芳香族カルボキシアニオンとしては安息香酸アニオン、トリフルオロ酢酸アニオン、パーフルオロアルキル酢酸アニオン、フェニルグリオキシル酸アニオン等；ハロゲンで置換されていてもよい脂肪族又は芳香族スルホキシアニオンとしてはトリフルオロメタンスルホン酸アニオン等；有機リンアニオンとしては３フッ化トリス（パーフルオロエチル）リンアニオン（ＰＦ３（Ｃ２Ｆ５）３−）等］；有機ホウ素アニオンとしてはテトラフェニルボレート、テトラキス（パーフルオロフェニル）ボレート、ブチルトリフェニルボレートアニオン等が挙げられる。
【０１３６】
酸発生効率の観点から、ホスフィンアニオン、ハロゲンで置換された脂肪族スルホキシアニオン及びボレートアニオンが好ましい。
さらに好ましくは、ヘキサフルオロホスフェートアニオン、トリフルオロ［トリス（パーフルオロエチル）］ホスフェートアニオン及びテトラキス（パーフルオロフェニル）ボレートアニオンであり、特に好ましくは、トリフルオロ［トリス（パーフルオロエチル）］ホスフェートアニオン及びテトラキス（パーフルオロフェニル）ボレートアニオンである。
【０１３７】
スルホニウム塩誘導体（Ｄ１２１）として、酸発生効率の観点から好ましいのは、トリフェニルスルホニウムカチオン、トリ−ｐ−トリルスルホニウムカチオン又は［ｐ−（フェニルメルカプト）フェニル］ジフェニルスルホニウムカチオンをカチオン骨格として有する化合物及び下記一般式（１２）〜（１６）で示される化合物であり、更に好ましいのは下記一般式（１２）〜（１６）で示される化合物である。
【０１３８】
【化３】
2016212347.tif 000005
【０１３９】
一般式（１２）〜（１６）における（Ｘ３）−〜（Ｘ７）−はアニオンを表し、具体的には一般式（１）又は（２）における（Ｘ１）−又は（Ｘ２）−として例示したものと同様のものが挙げられ、好ましいものも同様である。
【０１４０】
前述のヨードニウム塩誘導体（Ｄ１２２）の具体例としては、下記一般式（１７）又は下記一般式（１８）で示される化合物等が挙げられる。
【０１４１】
【化４】
2016212347.tif 000006
【０１４２】
式中、Ａ２は前記化学式（３）〜（４）、一般式（５）〜（８）及び化学式（９）〜（１１）のいずれかで表される２価又は３価の基であり、Ａｒ８〜Ａｒ１２はそれぞれ独立にベンゼン環骨格を少なくとも１個有し、ハロゲン原子、炭素数１〜２０のアシル基、炭素数１〜２０のアルキル基、炭素数１〜２０のアルコキシ基、炭素数１〜２０のアルキルチオ基、炭素数１〜２０のアルキルシリル基、ニトロ基、カルボキシル基、水酸基、メルカプト基、アミノ基、シアノ基、フェニル基、ナフチル基、フェノキシ基及びフェニルチオ基からなる群から選ばれる少なくとも１種の置換基で置換されていてもよい芳香族炭化水素基又は複素環基であって、Ａｒ８〜Ａｒ１０及びＡｒ１２は１価の基、Ａｒ１１は２価の基であり、（Ｘ７）−及び（Ｘ８）−はアニオンを表し、ｃは０〜２の整数、ｄは１〜３の整数で、かつｃ＋ｄは２又は３でＡ２の価数と同じ整数である。
【０１４３】
ハロゲン原子、炭素数１〜２０のアシル基、炭素数１〜２０のアルキル基、炭素数１〜２０のアルコキシ基、炭素数１〜２０のアルキルチオ基及び炭素数１〜２０のアルキルシリル基としては、一般式（１）及び一般式（２）の説明で記載したものと同様のものが例示される。
【０１４４】
一般式（１８）におけるＡ２として、酸を発生する効率の観点から好ましいのは、前記一般式（５）及び一般式（７）〜（１１）で表される基であり、一般式（５）及び（８）〜（１１）で表される基が更に好ましい。
【０１４５】
一般式（１７）又は一般式（１８）におけるＡｒ８〜Ａｒ１２は、一般式（１７）又は一般式（１８）で表される化合物が紫外〜可視光領域に吸収をもつようになる基である。
Ａｒ８〜Ａｒ１２におけるベンゼン環骨格の数は、好ましくは１〜５、更に好ましくは１〜４であり、Ａｒ８〜Ａｒ１２の具体例としては、一般式（１）又は一般式（２）のＡｒ１〜Ａｒ７として例示したものと同様のものが挙げられ、好ましいものも同様である。
【０１４６】
（Ｘ８）−及び（Ｘ９）−としては、一般式（１）又は（２）における（Ｘ１）−又は（Ｘ２）−として例示したものと同様のものが挙げられ、好ましいものも同様である。
【０１４７】
ヨードニウム塩誘導体（Ｄ１２２）として、酸発生効率の観点から好ましいのは、（４−メチルフェニル）｛４−（２−メチルプロピル）フェニル｝ヨードニウムカチオン、［ビス（４−ｔ−ブチルフェニル）］ヨードニウムカチオン、［ビス（４−ｔ−ブチルフェニル）］トリフルオロ［トリス（パーフルオロエチル）］ヨードニウムカチオン及び［ビス（４−メトキシフェニル）］ヨードニウムカチオンをカチオン骨格として有する化合物、並びにこれら以外の下記一般式（１９）〜（２２）で示される化合物であり、更に好ましいのは下記一般式（１９）〜（２２）で示される化合物（例示した化合物を含む）である。
【０１４８】
【化５】
2016212347.tif 000007
【０１４９】
一般式（１９）〜（２２）において、Ｒ８〜Ｒ１３は水素原子、ハロゲン原子、炭素数１〜２０のアシル基、炭素数１〜２０のアルキル基、炭素数１〜２０のアルコキシ基、炭素数１〜２０のアルキルチオ基、炭素数１〜２０のアルキルシリル基、ニトロ基、カルボキシル基、水酸基、メルカプト基、アミノ基、シアノ基、フェニル基、ナフチル基からなる
群から選ばれる原子又は置換基であり、（Ｘ１０）−〜（Ｘ１３）−はアニオンを表す。
【０１５０】
ハロゲン原子、炭素数１〜２０のアシル基、炭素数１〜２０のアルキル基、炭素数１〜２０のアルコキシ基、炭素数１〜２０のアルキルチオ基及び炭素数１〜２０のアルキルシリル基としては、一般式（１）及び一般式（２）の説明で記載したものと同様のものが例示される。
【０１５１】
Ｒ８〜Ｒ１３として好ましいのは、ハロゲン原子、シアノ基、フェニル基、ナフチル基、炭素数１〜２０のアルキル基及び炭素数１〜２０のアルコキシ基であり、更に好ましいのは、シアノ基、フェニル基、炭素数１〜１５のアルキル基、炭素数１〜１５のアルコキシ基及び炭素数１〜１５のアシル基、特に好ましいのは、炭素数１〜１０のアルキル基、炭素数１〜１０のアルコキシ基及び炭素数１〜１０のアシル基である。尚、上記のアルキル部分は直鎖でも分岐でも環状でもよい。
【０１５２】
一般式（１９）〜（２２）における（Ｘ１０）−〜（Ｘ１３）−としては一般式（１）又は（２）における（Ｘ１）−又は（Ｘ２）−として例示したものと同様のものが挙げられ、好ましいものも同様である。
【０１５３】
一般に可視光領域（３６０ｎｍ〜８３０ｎｍ；ＪＩＳ−Ｚ８１２０参照）での硬化に使用可能な光重合開始剤は、可視光を吸収するため開始剤自体が着色しており、硬化膜の色相に悪影響を与るが、一般式（２）又は一般式（１８）で示される化合物を使用することにより硬化膜の色相への悪影響を抑止することができる。
【０１５４】
酸によって酸を発生する酸発生剤（Ｄ２）としては、スルホン酸エステル誘導体（Ｄ２１）、酢酸エステル誘導体（Ｄ２２）及びホスホン酸エステル（Ｄ２３）等が挙げられる。
【０１５５】
前述のスルホン酸エステル誘導体（Ｄ２１）の具体例としては、メタンスルホン酸シクロヘキシルエステル、エタンスルホン酸イソプロピルエステル、ベンゼンスルホン酸−ｔ−ブチルエステル、ｐ−トルエンスルホン酸シクロヘキシルエステル及びナフタレンスルホン酸シクロヘキシルエステル等が挙げられる。
【０１５６】
前述の酢酸エステル誘導体（Ｄ２２）の具体例としては、ジクロロ酢酸シクロヘキシルエステル及びトリクロロ酢酸イソプロピルエステル等が挙げられる。
【０１５７】
前述のホスホン酸エステル（Ｄ２３）の具体例としては、トリフェニルホスホン酸シクロヘキシルエステル等が挙げられる。
【０１５８】
なお、ラジカルにより酸を発生するラジカル酸発生剤としては、活性光線又はラジカルのいずれによっても酸を発生させることが可能な酸発生剤（Ｄ１２）で例示したものがこれにも該当する。
【０１５９】
本発明において塩基発生剤（Ｅ）とは、活性光線、ラジカル、酸または塩基のうちの少なくとも１種により塩基を発生する化合物を意味する。
活性光線により塩基を発生する塩基発生剤（Ｅ１）、およびラジカル、酸または塩基により塩基を発生する塩基発生剤（Ｅ２）等の公知の化合物を用いることができる。
なお、塩基発生剤の中には、活性光線又はラジカルのいずれによっても塩基を発生させることが可能な塩基発生剤（Ｅ１２）もあり、これは以下の例示としては、上記の分類で光塩基発生剤（Ｅ１）の中で説明する。
なお、（Ｅ）は単独で用いてもよいし、２種以上を併用してもよい。
【０１６０】
活性光線により塩基を発生する塩基発生剤（Ｅ１）としては、活性光線かラジカルのいずれによっても塩基を発生させることが可能な塩基発生剤（Ｅ１２）も含めて、例えば、オキシム誘導体（Ｅ１２１）、４級アンモニウム塩誘導体（Ｅ１２２）及び４級アミジン塩誘導体（Ｅ１２３）等が挙げられる。
これらの（Ｅ１２１）、（Ｅ１２２）、（Ｅ１２３）は活性光線又はラジカルによって塩基を発生させることが可能で、光塩基発生剤（Ｅ１）だけでなく塩基発生剤（Ｅ２）として適用できる。
【０１６１】
また、カルバメート誘導体（Ｅ２１）は塩基によって塩基を発生させることが可能で、ラジカル、酸または塩基により塩基を発生する塩基発生剤（Ｅ２）として適用できる。
（Ｅ）は単独で用いてもよいし、２種以上を併用してもよい。
これら塩基発生剤（Ｅ）の中では、（Ｅ１２）を含めて、活性光線により塩基を発生する塩基発生剤（Ｅ１）が好ましい。
【０１６２】
光塩基発生剤（Ｅ１）としては、活性光線又はラジカルのいずれによっても塩基を発生させることが可能な塩基発生剤（Ｅ１２）も含めて、例えば、オキシム誘導体（Ｅ１２１）、４級アンモニウム塩誘導体（Ｅ１２２）及び４級アミジン塩誘導体（Ｅ１２３）が挙げられ、これら（Ｅ１２１）、（Ｅ１２２）および（Ｅ１２３）が  光塩基発生剤（Ｅ１）としては好ましく用いることができる。
【０１６３】
前述のオキシム誘導体（Ｅ１２１）の具体例としては、Ｏ−アシロキシム等が挙げられる。
【０１６４】
前述の４級アンモニウム塩誘導体（Ｅ１２２）及び４級アミジン塩誘導体（Ｅ１２３）の具体例としては、下記一般式（２３）〜（２５）のいずれかで示される化合物等が挙げられる。
【０１６５】
【化６】
2016212347.tif 000008
【０１６６】
一般式（２３）〜（２５）におけるＲ１４〜Ｒ４１は、それぞれ水素原子、ハロゲン原子、炭素数１〜２０のアシル基、炭素数１〜２０のアルキル基、炭素数１〜２０のアルコキシ基、炭素数１〜２０のアルキルチオ基、炭素数１〜２０のアルキルシリル基、ニトロ基、カルボキシル基、水酸基、メルカプト基、アミノ基、シアノ基、フェニル基、ナフチル基、一般式（２６）で表される置換基及び一般式（２７）で表される置換基からなる群から選ばれる原子又は置換基であって、Ｒ１４〜Ｒ２３のいずれか１つは一般式（２６）又は一般式（２７）で表される置換基であり、Ｒ２４〜Ｒ３１のいずれか１つは一般式（２６）又は一般式（２７）で表される置換基であり、Ｒ３２〜Ｒ４１のいずれか１つは一般式（２６）又は一般式（２７）で表される置換基である。
【０１６７】
【化７】
2016212347.tif 000009
【０１６８】
一般式（２６）及び（２７）におけるＲ４２〜Ｒ４５は水素原子又は炭素数１〜２０のアルキル基であり、Ｒ４６〜Ｒ４８は水酸基で置換されていてもよい炭素数１〜２０のアルキル基であり、（Ｘ１４）−及び（Ｘ１５）−は、陰イオンを表し、ｅは２〜４の整数である。
【０１６９】
一般式（２３）〜（２５）におけるハロゲン原子、炭素数１〜２０のアシル基、炭素数１〜２０のアルキル基、炭素数１〜２０のアルコキシ基、炭素数１〜２０のアルキルチオ基及び炭素数１〜２０のアルキルシリル基としては、一般式（１）及び一般式（２）の説明で記載したものと同様のものが例示される。
【０１７０】
一般式（２３）で示される化合物はアントラセン骨格、一般式（２４）で示される化合物はチオキサントン骨格、一般式（２５）で示される化合物はベンゾフェノン骨格を有する化合物であり、それぞれｉ線（３６５ｎｍ）付近に最大吸収波長を有する化合物の一例である。Ｒ１４〜Ｒ２３は吸収波長の調整、感度の調整、熱安定性、反応性及び分解性等を考慮して変性させるものであり、水素原子、ハロゲン原子、炭素数１〜２０のアルコキシ基、ニトロ基、カルボキシル基、水酸基、メルカプト基、炭素数１〜２０のアルキルシリル基、炭素数１〜２０のアシル基、アミノ基、シアノ基、炭素数１〜２０のアルキル基、フェニル基、ナフチル基からなる群から選ばれる原子又は置換基で目的に応じて変性される。但し、Ｒ１４〜Ｒ２３のいずれか１つは一般式（２６）又は一般式（２７）で表される置換基である。
【０１７１】
Ｒ１４〜Ｒ２３として好ましいのは、ハロゲン原子、シアノ基、フェニル基、ナフチル基、炭素数１〜２０のアルキル基及び炭素数１〜２０のアルコキシ基であり、更に好ましいのは、シアノ基、フェニル基、炭素数１〜１５のアルキル基、炭素数１〜１５のアルコキシ基及び炭素数１〜１５のアシル基、特に好ましいのは、炭素数１〜１０のアルキル基、炭素数１〜１０のアルコキシ基及び炭素数１〜１０のアシル基である。尚、上記のアルキル部分は直鎖でも分岐でも環状でもよい。
【０１７２】
上記のＲ１４〜Ｒ２３の具体例としては、一般式（１９）〜（２１）のＲ８〜Ｒ１３の説明で記載した化合物が例示される。
【０１７３】
一般式（２６）で示される置換基はカチオン化したアミジン骨格を有する置換基であり、ｅは２〜４の整数である。この置換基としては、ｅが４である１，８−ジアザビシクロ［５．４．０］−７−ウンデセンがカチオン化した構造を有する置換基及びｅが２である１，５−ジアザビシクロ［４．３．０］−５−ノネンがカチオン化した構造を有する置換基が好ましい。Ｒ４２とＲ４３は水素原子又は炭素数１〜２０のアルキル基を表し、好ましいのは水素原子及び炭素数１〜１０のアルキル基、更に好ましいのは水素原子及び炭素数１〜５のアルキル基である。
【０１７４】
一般式（２７）は４級アンモニウム構造を有しており、Ｒ４４とＲ４５は水素原子又は炭素数１〜２０のアルキル基を表し、好ましくは水素原子又は炭素数１〜１０のアルキル基、更に好ましくは水素原子又は炭素数１〜５のアルキル基である。また、Ｒ４６〜Ｒ４８は水酸基で置換されていてもよい炭素数１〜２０のアルキル基を表し、直鎖でも分岐でも環状でもよい。Ｒ４６〜Ｒ４８は好ましくは炭素数１〜１０のアルキル基、特に好ましくは炭素数１〜５のアルキル基である。
【０１７５】
一般式（２６）及び（２７）における（Ｘ１４）−及び（Ｘ１５）−は陰イオンを表し、具体的には一般式（１）又は（２）における（Ｘ１）−又は（Ｘ２）−として例示したものと同様のものが挙げられる。これらの内、光分解性の観点から、脂肪族又は芳香族カルボキシイオン及びボレートアニオンが好ましい。
【０１７６】
一般式（２６）で示される化合物は活性光線の照射により、Ｒ４２とＲ４３が結合した炭素と窒素の間の結合が解裂してアミジン骨格を有する塩基性化合物を生成し、一般式（２７）で示される化合物は活性光線の照射により、Ｒ４４とＲ４５が結合した炭素と窒素の間の結合が解裂して３級アミンが生成する。
【０１７７】
ラジカル、酸または塩基によって塩基を発生する塩基発生剤（Ｅ２）としては、カルバメート誘導体（Ｅ２１）等が挙げられる。カルバメート誘導体（Ｅ２１）としては、１−Ｆｍｏｃ−４−ピペリドン、ｏ−ニトロベンゾイルカルバメート及び１−Ｚ−４−ピペリドン等が挙げられる。
なお、ラジカル、酸または塩基により塩基によって塩基を発生する塩基発生剤（Ｅ２）としては、このカルバメート誘導体（Ｅ２１）以外に、先に説明したオキシム誘導体（Ｅ１２１）、４級アンモニウム塩誘導体（Ｅ１２２）、４級アミジン塩誘導体（Ｅ１２３）もが挙げられる。
【０１７８】
なお、ラジカルにより塩基を発生するラジカル塩基発生剤（Ｅ３）としては、活性光線又はラジカルのいずれによっても塩基を発生させることが可能な塩基発生剤（Ｅ１２）で例示したものがこれにも該当する。
【０１７９】
酸発生剤（Ｄ）及び塩基発生剤（Ｅ）のいずれかを含むことで、高感度化され、光を遮蔽する着色剤（Ａ）を多く含有する場合でも良好な硬化性が得られる。またマクロ的な反応率分布が抑制されるため欠点が生じにくくなり、均質性に優れた硬化物が得られる。この結果、解像度及び基材密着性も向上すると推定される。
酸発生剤（Ｄ）及び塩基発生剤（Ｅ）のいずれを用いても前記の効果が得られるが、光硬化性の観点からは、酸発生剤（Ｄ）を用いるのが好ましい。
【０１８０】
本発明のカラーフィルター形成用感光性組成物においては、ラジカル開始剤（Ｃ）、酸発生剤（Ｄ）および塩基発生剤（Ｅ）のうちの少なくとも１つが活性光線の照射により活性種（Ｈ）を発生し、この活性種（Ｈ）がラジカル開始剤（Ｃ）、酸発生剤（Ｄ）または塩基発生剤（Ｅ）と反応して新たな活性種（Ｉ）を生成して、この新たに発生した活性種（Ｉ）による本発明のラジカル重合性物質（Ｂ）の重合反応が進行するのが好ましい。
ここで、活性種（Ｈ）及び（Ｉ）としては、ラジカル、酸及び塩基等が挙げられるが、上記反応において、活性種（Ｈ）または前記の活性種（Ｉ）のいずれかはまたは塩基であることが好ましい。活性種（Ｈ）が拡散することにより硬化がより促進される。また、得られる硬化物の基材への密着性が向上する。活性種（Ｈ）が容易に拡散するためには、本発明のラジカル重合性物質（Ｂ）として、活性種（Ｈ）と反応しないものを使用することが好ましい。
【０１８１】
本発明においては、（Ｃ１）、（Ｃ２）、（Ｄ１）、（Ｄ２）、（Ｅ１）、又は（Ｅ２）を、以下の（１）〜（３）のいずれかの組合せで含有することが好ましい。
（１）（Ｃ１）、並びに（Ｄ２）及び／または（Ｅ２）を含有する。
（２）（Ｄ１）と（Ｃ２）を含有する。
（３）（Ｅ１）と（Ｃ２）を含有する。
なお、上記の（１）〜（３）以外に、これらをさらに２種類以上組み合わせても差し支えない。
【０１８２】
上記（１）においては、活性光線の照射により活性種（Ｈ）としてラジカルが発生し、活性種（Ｉ）として酸及び／または塩基が発生する。
上記（２）においては、活性光線の照射により活性種（Ｈ）として酸が発生し、活性種（Ｉ）としてラジカルが発生する。
上記（３）においては、活性光線の照射により活性種（Ｈ）として塩基が発生し、活性種（Ｉ）としてラジカル及び必要により酸が発生する。
これらの組合せの中で更に好ましいものは、（１）の内（Ｃ１）及び（Ｄ２）を含有するもの、（２）の内活性光線かラジカルのいずれによっても酸を発生させることが可能な酸発生剤（Ｄ１２）を含有するもの、並びに（３）のうち活性光線又はラジカルのいずれによっても塩基を発生させることが可能な塩基発生剤（Ｅ１２）を含有するものであり、特に好ましいものは、（Ｃ１）及び（Ｄ２）を含有するもの、並びに（Ｅ１）及び（Ｃ１２）を含有するものである。
【０１８３】
本発明のカラーフィルター形成用感光性組成物は、酸発生剤（Ｄ）と塩基発生剤（Ｅ）の両方を同時に含有する必要はない。そこで（Ｄ）のみの場合の（Ｄ）の含有量、（Ｅ）のみの場合の（Ｅ）の含有量、または（Ｄ）と（Ｅ）を併用した場合の合計の含有量は、感光性組成物の固形分重量に対して、好ましくは０．００５〜１０重量％、更に好ましくは０．０１〜５重量％である。
酸発生剤（Ｄ）及び／又は塩基発生剤（Ｅ）の含有量を前記範囲に調整することにより、未露光部のアルカリ現像液への溶解性と露光部の感度が適切に制御されるため、現像性と硬化性が両立可能となる。
また、（Ｄ）及び／または（Ｅ）を使用しない場合に比べて基材密着性が向上するため、ラジカル重合性物質（Ｂ）の含有量が比較的少ない場合でも十分な基材密着性を確保できる。
すなわち、カラーフィルター形成用感光性樹脂中の着色剤（Ａ）の含有量を大きくすることができるため、Ｒ、Ｇ、Ｂ用途の場合には色再現性と基材密着性との両立、またブラックマトリックス用途の場合には高遮蔽性と基材密着性との両立が可能となる。
【０１８４】
本発明にかかる感光性組成物は、必要により、重合禁止剤、増感剤等を含有することができる。
【０１８５】
重合禁止剤としては、２，６−ジ−ｔｅｒｔ−ブチルクレゾール、ブチル化ヒドロキシアニソール、２，６−ジーｔｅｒｔ−ブチル−４−エチルフェノール、ステアリルβ−（３，５−ジ−ｔｅｒｔ−ブチル−４−ヒドロキシフェニル）プロピオネート及び２，２−メチレンビス（４−メチル−６−ｔｅｒｔ−ブチルフェノール）等が挙げられる。
【０１８６】
増感剤としては、ケトクマリン、フルオレン、チオキサントン、アントラキノン、ナフチアゾリン、ビアセチル、ベンジル及びこれらの誘導体、ペリレン並びに置換アントラセン等が挙げられる。
【０１８７】
本発明にかかる感光性組成物は、更に、使用目的に合わせて、密着性付与剤（カップリング剤等）、粘着性付与剤、分散剤、消泡剤、レベリング剤、チクソトロピー性付与剤、スリップ剤、難燃剤、帯電防止剤、酸化防止剤及び紫外線吸収剤等を含有することができる。
【０１８８】
カップリング剤としては、例えば３-アクリロキシプロピルトリメトキシシラン、３−グリシドキシプロピルトリメトキシシラン、３−グリシドキシプロピルメチルジメトキシシラン、３−グリシドキシプロピルメチルジメトキシシラン、２−（３，４−エポキシシクロヘキシル） エチルトリメトキシシラン、Ｎ−フェニル−γ−アミノプロピルトリメトキシシラン、Ｎ−（２−アミノエチル）３−アミノプロピルメチルジメトキシシラン、Ｎ−（２−アミノエチル）３−アミノプロピルメチルトリメトキシシラン、３−アミノプロピルトリエトキシシラン、３−メルカプトプロピルトリメトキシシラン、ビニルトリメトキシシラン、Ｎ−（２−（ビニルベンジルアミノ）エチル）３−アミノプロピルトリメトキシシラン塩酸塩、３−メタクリロキシプロピルトリメトキシシラン、３−クロロプロピルメチルジメトキシシラン、３−クロロプロピルトリメトキシシラン等のシラン系カップリング剤、イソプロピル( Ｎ−エチルアミノエチルアミノ) チタネート、イソプロピルトリイソステアロイルチタネート、チタニュウムジ( ジオクチルピロフォスフェート) オキシアセテート、テトライソプロピルジ( ジオクチルフォスファイト) チタネート、ネオアルコキシトリ（ｐ−Ｎ−( β−アミノエチル) アミノフェニル) チタネート等のチタン系カップリング剤、Ｚｒ−アセチルアセトネート、Ｚｒ−メタクリレート、Ｚｒ−プロピオネート、ネオアルコキシジルコネート、ネオアルコキシトリスネオデカノイルジルコネート、ネオアルコキシトリス( ドデカノイル) ベンゼンスルフォニルジルコネート、ネオアルコキシトリス( エチレンジアミノエチル) ジルコネート、ネオアルコキシトリス（ｍ−アミノフェニル) ジルコネート、アンモニウムジルコニウムカーボネート、Ａｌ−アセチルアセトネート、Ａｌ−メタクリレート、Ａｌ−プロピオネート等のジルコニウム、或いはアルミニウム系カップリング剤が挙げられるが、好ましくはシリコン系カップリング剤でありである。使用量は、感光性組成物の固形分重量に対して、好ましくは０．０１〜１０重量％、好ましくは０．０２〜５重量％である。
【実施例】
【０１８９】
以下、実施例及び比較例により本発明をさらに説明するが、本発明はこれらに限定されるものではない。以下、特に定めない限り、％は重量％、部は重量部を示す。
【０１９０】
製造例１［重合性樹脂（Ｂ１−１）の製造］
加熱冷却・撹拌装置、還流冷却管、窒素導入管を備えたガラス製フラスコに、スチレン９０部、メタクリル酸メチル１０部、メタクリル酸３０部、及び溶媒としてのプロピレングリコールモノメチルエーテルアセテート８５部を仕込んだ。系内の気相部分を窒素で置換したのち、２、２’−アゾビス（２，４−ジメチルバレロニトリル）８部をプロピレングリコールモノメチルエーテルアセテート２０部に溶解した溶液３８部を添加し、９０℃に加熱し、さらに同温度で４時間反応させた。
さらに得られた溶液にメタクリル酸グリシジル１５部、トリエチルアミン１部を添加し、９０℃で６時間反応させ、（メタ）アクリロイル基とカルボキシル基を有するアクリル樹脂として、アクリル樹脂の６０％溶液（Ｂ１−１）を得た。
このアクリル樹脂の固形分換算した酸価は９６．１であった。ＧＰＣによる数平均分子量は４，５００であった。
この重合性樹脂（Ｂ１−１）は製造例２〜６の分散体（Ｙ−１）〜（Ｙ−５）に配合する。
【０１９１】
比較製造例１［非重合性樹脂（Ｇ−１）の製造］
加熱冷却・攪拌装置、環流冷却管、滴下ロート及び窒素導入管を備えたガラス製フラスコに、スチレン５０部、メタクリル酸メチル５０部、メタクリル酸３０部及び溶媒としてのジエチレングリコールジメチルエーテル７２部を仕込んだ。系内の気相部分を窒素で置換したのち、２、２’−アゾビス（２，４−ジメチルバレロニトリル）８部をジエチレングリコールジメチルエーテル２０部に溶解した溶液３８部を添加し、９０℃に加熱し、さらに同温度で４時間反応させ、カルボキシル基を有する非重合性樹脂として、アクリル樹脂の６０％溶液（Ｇ−１）を得た。この非重合性樹脂（Ｇ−１）は製造例７の分散体（Ｙ−６）に配合する。
【０１９２】
＜分散体（Ｙ−１）〜（Ｙ−５）の製造＞
製造例２[分散体（Ｙ−１）の製造]
攪拌棒および温度計を備えた耐圧反応容器に、カーボンブラック「ＭＡ−７７」（Ａ−１）（三菱化学（株）製）３０部、重合性樹脂（Ｂ１−１）７０部を反応容器の容積の４０％まで仕込み、密閉して攪拌しながら加熱し、系内温度４０℃まで昇温した。
昇温後、二酸化炭素を供給し１０ＭＰａにして１５分間攪拌した後、容器下部に取り付けたノズルを全開して大気中（０．１ＭＰａ）に開放することで、二酸化炭素を気化させ除去して、カーボンブラックが分散した分散体（Ｙ−１）を得た。
分散体（Ｙ−１）中のカーボンブラックの分散粒径は、透過型電子顕微鏡（ＴＥＭ）による測定で１００ｎｍであった。
【０１９３】
製造例３[分散体（Ｙ−２）の製造]
攪拌棒および温度計を備えた耐圧反応容器に、カーボンブラック「ＭＡ−７７」（Ａ−１）（三菱化学（株）製）３０部、重合性樹脂（Ｂ１−１）５０部、ジエチレングリコールジメチルエーテル２０部を反応容器の容積の４０％まで仕込み、密閉して攪拌しながら加熱し、系内温度４０℃まで昇温した。
昇温後、二酸化炭素を供給し１０ＭＰａにして１５分間攪拌した後、容器下部に取り付けたノズルを全開して大気中（０．１ＭＰａ）に開放することで、二酸化炭素を気化させ除去して、カーボンブラックが分散した分散体（Ｙ−２）を得た。
分散体（Ｙ−２）中のカーボンブラックの分散粒径は、透過型電子顕微鏡（ＴＥＭ）による測定で８１ｎｍであった。
【０１９４】
製造例４〜６[分散体（Ｙ−３）〜（Ｙ−５）の製造]
製造例３のカーボンブラックを表１に記載の着色剤（Ａ−２）〜（Ａ−４）に変更した以外は製造例３と同様に行い、分散体（Ｙ−３）〜（Ｙ−５）を得た。
【０１９５】
製造例７[分散体（Ｙ−６）の製造]
製造例３の重合性樹脂（Ｂ１−１）を非重合性樹脂（Ｇ−１）に変更した以外は製造例３と同様に行い、分散体（Ｙ−６）を得た。
【０１９６】
【表１】
2016212347.tif 000010
【０１９７】
なお、表１中の各記号は、以下の市販の着色剤である。
赤色顔料（Ａ−２）：「ＰＲ２５４」商品名：Ｉｒｇａｐｈｏｒ  Ｒｅｄ  Ｂ−ＣＦ、ＢＡＳＦジャパン（株）製
緑色顔料（Ａ−３）：「ＰＧ３６」商品名：リオノールグリーン６ＹＫ、トーヨーケム（株）製
青色顔料（Ａ−４）：「ＰＢ１５：６」商品名：リオノールブルーＥＳ、トーヨーケム（株）製 
【０１９８】
比較製造例２  [分散体（ＲＹ−１）の製造]
攪拌棒および温度計を備えた混合槽に、カーボンブラック（Ａ−１）２５部、重合性樹脂（Ｂ１−１）７５部を仕込み、攪拌して混合物を得た。得られた混合物をサンドミルに供し、カーボンブラックが分散した比較のための分散体（ＲＹ−１）を得た。
分散体（ＲＹ−１）中の球状アルミナの分散粒径は、ＴＥＭによる測定で５００ｎｍであった。
【０１９９】
＜酸発生剤（Ｄ）の製造＞
製造例８［酸発生剤（Ｄ−１）化学式（２８）で表される化合物の合成］
【０２００】
【化８】
2016212347.tif 000011
【０２０１】
（１）２−（フェニルチオ）チオキサントン［中間体（Ｄ−１−１）］の合成：
２−クロロチオキサントン１１．０部、チオフェノール４．９部、水酸化カリウム２．５部及びＮ，Ｎ−ジメチルホルムアミド１６２部を均一混合し、１３０℃で９時間反応させた後、反応溶液を室温（約２５℃）まで冷却し、蒸留水２００部中に投入し、生成物を析出させた。これをろ過し、残渣を水で濾液のｐＨが中性になるまで洗浄した後、残渣を減圧乾燥させ、黄色粉末状の生成物を得た。カラムクロマトグラフィー（溶離液：トルエン／ヘキサン＝１／１：容量比）で精製し、中間体（Ｄ−１−１）（黄色固体）３．１部を得た。
【０２０２】
（２）２−［（フェニル）スルフィニル］チオキサントン［中間体（Ｄ−１−２）］の合成：
中間体（Ｄ−１−１）１１．２部、アセトニトリル２１５部及び硫酸０．０２部を４０℃で撹拌しながら、これに３０％過酸化水素水溶液４．０部を徐々に滴下し、４０〜４５℃で１４時間反応させた後、反応溶液を室温（約２５℃）まで冷却し、蒸留水２００部中に投入し、生成物を析出させた。これをろ過し、残渣を水で濾液のｐＨが中性になるまで洗浄した後、残渣を減圧乾燥させ、黄色粉末状の生成物を得た。カラムクロマトグラフィー（溶離液：酢酸エチル／トルエン＝１／３：容量比）にて生成物を精製して、中間体（Ｄ−１−２）（黄色固体）１３．２部を得た。
【０２０３】
（３）スルホニウム塩誘導体（Ｄ−１）の合成：
中間体（Ｄ−１−２）４．３部、無水酢酸４．１部及びアセトニトリル１１０部を４０℃で撹拌しながら、これにトリフルオロメタンスルホン酸２．４部を徐々に滴下し、４０〜４５℃で１時間反応させた後、反応溶液を室温（約２５℃）まで冷却し、蒸留水１５０部中に投入し、クロロホルムで抽出し、水相のｐＨが中性になるまで水で洗浄した。クロロホルム相をロータリーエバポレーターに移して溶媒を留去した後、トルエン５０部を加えて超音波洗浄器でトルエン中に分散し約１５分間静置してから上澄みを除く操作を３回繰り返して、生成した固体を洗浄した後、残渣を減圧乾燥した。この残渣をジクロロメタン２１２部に溶かし、１０％カリウム｛トリフルオロ［トリス（パーフルオロエチル）］ホスフェート｝水溶液６５部中に投入してから、室温（約２５℃）で２時間撹拌し、ジクロロメタン層を分液操作にて水で３回洗浄した後、有機溶媒を減圧留去することにより、スルホニウム塩誘導体である酸発生剤（Ｄ−１）（黄色固体）５．５部を得た。
【０２０４】
＜塩基発生剤（Ｅ）の製造＞
製造例９［塩基発生剤（Ｅ−１）｛化学式（２９）で表される化合物｝の合成］
【０２０５】
【化９】
2016212347.tif 000012
【０２０６】
９−クロロメチルアントラセン２．０部をクロロホルムに溶解させ、そこへ、トリオクチルアミン３．１部を少量ずつ加え（添加後若干の発熱が見られた。）、このまま室温（約２５℃）で１時間攪拌して反応液を得た。ナトリウムテトラフェニルボレート塩４．０部及び水４０部からなる水溶液に、反応液を少しずつ滴下し、更に１時間室温（約２５℃）で攪拌した後、水層を分液操作により除き、有機層を水で３回洗浄した。有機溶剤を減圧留去することで、白色固体７．１部を得た。この白色固体をアセトニトリルで再結晶させて、塩基発生剤（Ｅ−１）（白色固体）６．２部を得た。
【０２０７】
＜カラーフィルター形成用感光性組成物の製造＞
実施例１〜１３および比較例１
表２の配合部数に従い、ガラス製の容器に分散体（Ｙ）、ラジカル重合性物質（Ｂ）、ラジカル開始剤（Ｃ）、酸発生剤（Ｄ）、塩基発生剤（Ｅ）、シランカップリング剤及び溶剤（プロピレングリコールモノメチルエーテルアセテート）を仕込み、均一になるまで攪拌して、本発明のカラーフィルター形成用感光性組成物（Ｑ−１）〜（Ｑ−１３）および比較のための組成物（ＲＱ−１）を製造した。
【０２０８】
【表２】
2016212347.tif 000013
【０２０９】
比較例２
表２の配合部数に従い、ガラス製の容器に比較のための分散体（ＲＹ−１）、ラジカル重合性物質（Ｂ）、ラジカル開始剤（Ｃ）、酸発生剤（Ｄ）、塩基発生剤（Ｅ）、シランカップリング剤及び溶剤（プロピレングリコールモノメチルエーテルアセテート）を仕込み、均一になるまで攪拌して、比較のための組成物（ＲＱ−２）を製造した。
【０２１０】
なお、表２中の記号が示す化合物は以下の通りである。
ネオマーＤＡ−６００（Ｂ３−１）：ジペンタエリスリトールペンタアクリレート[三洋化成工業（株）社製]
ライトアクリレートＰＥ−３Ａ（Ｂ３２−２）:ペンタエリスリトールトリアクリレート[共栄社化学（株）社製]
ＩＲＧＡＣＵＲＥ９０７（Ｃ−１）：２−メチル−１−（４−メチルチオフェニル）−２−モルフォリノプロパン−１−オン［ＢＡＳＦジャパン（株）製］
ＫＲ−５１３：シリコーンアルコキシオリゴマー [信越化学工業（株）社製]
【０２１１】
以下に性能評価の方法を説明する。
【０２１２】
［感光性樹脂中の着色剤の平均分散粒径(ｎｍ)の測定］
ガラス板上にスピンコーターにより実施例１〜１３及び比較例１、２で得た感光性組成物を塗布し、乾燥し、乾燥膜厚２０μｍの塗膜を形成した。この塗膜をホットプレート上で８０℃、３分間加熱し、溶剤を除去した。次に、超高圧水銀灯の光を１００ｍＪ／ｃｍ２照射して、硬化膜を得た。
得られた硬化膜をＴＥＭ測定に供した。得られたＴＥＭ画像から金属酸化物の体積平均粒径を計測した。
この値が小さいほど解像度および色再現性が良好となり、一般には１００ｎｍ以下であることが好ましいとされる。
【０２１３】
［感光性樹脂中の着色剤の分散安定性の評価］
実施例１〜１３および比較例１，２の感光性組成物の２５℃での粘度（ｐ）および２５℃の恒温槽で２週間保管後の粘度（ｑ）をＥ型粘度計［東機産業（株）製、ＴＶＥ−２２Ｌ型粘度計］を用いて測定した。粘度変化率を下記式から計算し求めた。
粘度変化率（％）＝｛（ｑ／ｐ）−１｝×１００
次に、分散安定性を下記基準に従って判定した。
◎：粘度変化率１％未満
○：粘度変化率１％以上３％未満
△：粘度変化率３％以上５％未満
×：粘度変化率５％以上
【０２１４】
［感度の評価］
１０ｃｍ×１０ｃｍ四方のガラス板上にスピンコーターにより実施例１〜１３および比較例１、２の感光性組成物を塗布し、乾燥し、乾燥膜厚１μｍの塗膜を形成した。この塗膜をホットプレート上で８０℃、３分間加熱し、溶剤を除去した。
得られた塗膜に対し、ライン幅／スペース幅がそれぞれ５／５，６／６，７／７，８／８，９／９，１０／１０，１１／１１，１２／１２，２０／２０μｍのラインパターンが形成されたフォトマスクを通して超高圧水銀灯の光を照射した。なお、マスクと基板の間隔（露光ギャップ）は１００μｍで露光した。
その後０．０５％ＫＯＨ水溶液を用いてアルカリ現像した。水洗したのち、２３０℃で３０分間ポストベークを行った。次に、ライン／スペース幅が２０μｍの部分で形成されたパターンの線幅を光学顕微鏡で測定した。
照射露光量は３０ｍＪ／ｃｍ２から１０ｍＪ／ｃｍ２刻みで段階的に上げて行き、フォトマスクの線幅と同じ線幅になる最小露光量（ｍＪ／ｃｍ２）をもってレジストの感度とした。この値が小さいほど感度が高く、６０ｍＪ／ｃｍ２以下であることが好ましい。
【０２１５】
[解像度の評価]
１０ｃｍ×１０ｃｍ四方のガラス板上にスピンコーターにより実施例１〜１３および比較例１、２の感光性組成物を塗布し、乾燥し、乾燥膜厚１μｍの塗膜を形成した。この塗膜をホットプレート上で８０℃、３分間加熱した。
得られた塗膜に対し、ライン幅／スペース幅＝５／５〜２０／２０μｍのラインパターンを有するフォトマスクを通して超高圧水銀灯の光を６０ｍＪ／ｃｍ２照射した。なお、露光ギャップは１００μｍで露光した。
その後０．０５％ＫＯＨ水溶液を用いてアルカリ現像した。水洗したのち、２３０℃で３０分間ポストベークを行い、得られた硬化膜を光学顕微鏡により観察した。
未露光部分が残渣なく除去され、かつ露光部分が蛇行及び欠けを生じることなく形成されたラインパターンのライン幅／スペース幅の最小値を顕微鏡で形状を観察して、解像度を評価した。
この最小値が小さいほど解像度が高く、１０μｍ以下であることが望ましい。
【０２１６】
［基材密着性の評価］
１０ｃｍ×１０ｃｍ四方のガラス基板上にスピンコーターにより実施例１〜１３および比較例１、２の感光性組成物を塗布し、乾燥し、乾燥膜厚１μｍの塗膜を形成した。この塗膜をホットプレート上で８０℃、３分間加熱した。
得られた塗膜に対し、超高圧水銀灯の光を６０ｍＪ／ｃｍ２照射した。その後、０．０５％ＫＯＨ水溶液を用いてアルカリ現像した。水洗したのち、２３０℃で３０分間ポストベークを行い、膜厚１μｍの保護膜を形成した。
得られた保護膜について、ＪＩＳ  Ｋ５６００−５−６の付着性（クロスカット法）により保護膜の密着性について評価した。測定結果は「試験後に基材フィルム上に残ったマス目の個数／１００個」で表す。この値が大きいほど基材密着性が高く、９５／１００以上であることが望ましい。
【０２１７】
［光学濃度（ＯＤ値）の評価］
１０ｃｍ×１０ｃｍ四方のガラス基板上にスピンコーターにより実施例１、２および６〜１３と比較例１、２の黒色感光性組成物を塗布し、乾燥し、乾燥膜厚１μｍの塗膜を形成した。この塗膜をホットプレート上で８０℃、３分間加熱した。
得られた塗膜に対し、超高圧水銀灯の光を６０ｍＪ／ｃｍ２照射した。その後、２３０℃で３０分間ポストベークを行い、膜厚１μｍの保護膜を形成した。
この基板を顕微分光光度計（日本分光（株）製「ＭＳＶ−５１００」）を用いて測定し、下記式より膜厚１．０μｍにおける光学濃度（ＯＤ値）を求めた。
ＯＤ値＝ｌｏｇ１０（Ｉ０ ／Ｉ） 
ここで、Ｉ０；入射光強度、Ｉ；透過光強度である。
この値が大きいほど遮蔽性が高くなり、液晶パネル化した際のバックライトの光漏れが発生しにくくなる。ブラックマトリクス用途で使用する場合、ＯＤ値は３．５以上であることが好ましい。
【０２１８】
実施例１〜１３及び比較例１、２について、着色剤の分散粒径、着色剤の分散安定性、感度、解像度、基材密着性および光学濃度を評価した結果を表２に示す。
【０２１９】
本発明の実施例１〜１３のカラーフィルター形成用感光性組成物またはこれを用いた各色の硬化膜は、着色剤の分散粒径、着色剤の分散安定性、感度、解像度、基材密着性および光学濃度のすべての評価項目で優れた結果が得られた。なお、実施例には、ラジカル重合性物質（Ｂ）をあらかじめ分散体（Ｙ）に配合する場合、後から配合する場合、両方で配合する場合がある。  
一方、ラジカル開始剤（Ｃ）を使用していない比較例１は、樹脂が十分に硬化せず、感度、解像度、基材密着性および光学濃度の性能評価ができなかった。また、サンドミルで分散した分散体（ＲＹ−１）を用いた比較例２は、感光性組成物中の着色剤の分散粒径が大きく、分散安定性が悪かった。このため、硬化膜の解像度、基材密着性および光学濃度も不十分であった。
【符号の説明】
【０２２０】
Ｔ１：混合槽（最高使用圧力２０ＭＰａ、最高使用温度２００℃、攪拌機つき）
Ｔ２：分散液受け槽
Ｂ１：二酸化炭素ボンベ
Ｐ１：溶液ポンプ
Ｐ２：二酸化炭素ポンプ
Ｍ１：スタティックミキサー
Ｖ１：バルブ
【産業上の利用可能性】
【０２２１】
本発明のカラーフィルター形成用感光性組成物は硬化性、解像度、基材密着性および遮蔽性に優れるため、液晶表示装置等のカラーフィルターおよびブラックマトリックス形成用として好適に使用できる。
【図１】
2016212347.tif 000014